(57)【要約】  半導体基板１０上に形成された第１の導電体４４と、半導体基板上及び第１の導電体上に形成され、第１の導電体に達する開口部５８が形成された絶縁膜４７、５０と、開口部内に形成されたＺｒを含む化合物より成る第１の膜６０と、開口部内における第１の膜上に形成されたＭｎを含む酸化物より成る第２の膜６２と、開口部内に埋め込まれたＣｕを含む第２の導電体７０とを有している。膜厚を薄く設定した場合であっても密着性を十分に確保し得る第１の膜と、膜厚を薄く設定した場合であってもＣｕの拡散を十分に防止し得る第２の膜とにより、下地膜が構成されているため、密着性やバリア性を損なうことなく下地膜の膜厚を極めて薄く設定することができ、信頼性を損なうことなく導体プラグや配線を微細化することができる。
2009107205.tif 000002
【特許請求の範囲】
【請求項１】
半導体基板上に形成された第１の導電体と、
前記半導体基板上及び前記第１の導電体上に形成され、前記第１の導電体に達する開口部が形成された絶縁膜と、
前記開口部内に形成されたＺｒを含む化合物より成る第１の膜と、
前記開口部内における前記第１の膜上に形成されたＭｎを含む酸化物より成る第２の膜と、
前記開口部内に埋め込まれたＣｕを含む第２の導電体と
を有することを特徴とする半導体装置。
【請求項２】
請求の範囲第１項記載の半導体装置において、
前記第１の膜は、ＺｒＢ２膜、ＺｒＢＮ膜又はＺｒＮ膜である
ことを特徴とする半導体装置。
【請求項３】
請求の範囲第１項記載の半導体装置において、
前記第１の膜は、ＺｒＢ２膜、ＺｒＢＮ膜又はＺｒＮ膜を含む積層膜である
ことを特徴とする半導体装置。
【請求項４】
半導体基板上に形成された第１の導電体と、
前記半導体基板上及び前記第１の導電体上に形成され、前記第１の導電体に達する開口部が形成された絶縁膜と、
前記開口部内に形成された多結晶質の第１の膜と、
前記開口部内における前記第１の膜上に形成されたＭｎを含む酸化物より成る第２の膜と、
前記開口部内に埋め込まれたＣｕを含む第２の導電体と
を有することを特徴とする半導体装置。
【請求項５】
請求の範囲第４項記載の半導体装置において、
前記第１の膜は、Ｚｒを含む化合物より成る
ことを特徴とする半導体装置。
【請求項６】
請求の範囲第４項又は第５項記載の半導体装置において、
前記第１の膜は、ＺｒＢ２膜である
ことを特徴とする半導体装置
【請求項７】
請求の範囲第１項乃至第６項のいずれか１項に記載の半導体装置において、
前記開口部は、前記第１の導電体に達するコンタクトホールと、前記コンタクトホールの上部に接続された溝とを含む
ことを特徴とする半導体装置。
【請求項８】
請求の範囲第７項記載の半導体装置において、
前記第２の膜は、前記コンタクトホールの側面並びに前記溝の側面及び底面に形成されている
ことを特徴とする半導体装置。
【請求項９】
請求の範囲第８項記載の半導体装置において、
前記第２の導電体は、前記コンタクトホールの底部において前記第１の膜に接している
ことを特徴とする半導体装置。
【請求項１０】
請求の範囲第１項又は第４項記載の半導体装置において、
前記第１の膜は、炭素を含まない
ことを特徴とする半導体装置。
【請求項１１】
請求の範囲第１項乃至第１０項のいずれか１項に記載の半導体装置において、
前記第１の膜の膜厚は、５ｎｍ以下である
ことを特徴とする半導体装置。
【請求項１２】
半導体基板上に第１の導電体を形成する工程と、
前記半導体基板上及び前記第１の導電体上に絶縁膜を形成する工程と、
前記第１の導電体に達する開口部を前記絶縁膜に形成する工程と、
前記開口部内に、Ｚｒを含む化合物より成る第１の膜を形成する工程と、
前記開口部内における前記第１の膜上に、ＣｕとＭｎとを含む第２の膜を形成する工程と、
前記開口部内にＣｕを含む第２の導電体を形成する工程と、
熱処理を行うことにより、前記第２の膜中のＭｎを酸化させ、前記第２の膜をＭｎを含む酸化物より成る第３の膜に変化させる工程と
を有することを特徴とする半導体装置の製造方法。
【請求項１３】
請求の範囲第１２項記載の半導体装置の製造方法において、
前記第１の膜は、ＺｒＢ２膜、ＺｒＢＮ膜又はＺｒＮ膜である
ことを特徴とする半導体装置の製造方法。
【請求項１４】
請求の範囲第１２項又は第１３項記載の半導体装置の製造方法において、
前記開口部を形成する工程では、前記第１の導電体に達するコンタクトホールと、前記コンタクトホールの上部に接続された溝とを含む前記開口部を形成する
ことを特徴とする半導体装置の製造方法。
【請求項１５】
請求の範囲第１４項記載の半導体装置の製造方法において、
前記第２の膜を形成する工程では、前記コンタクトホールの底部の前記第１の膜を選択的に除去しつつ、前記コンタクトホール内及び前記溝内に前記第２の膜を形成する
ことを特徴とする半導体装置の製造方法。
【請求項１６】
請求の範囲第１４項記載の半導体装置の製造方法において、
前記第１の膜を形成する工程の後、前記第２の膜を形成する工程の前に、前記コンタクトホールの底部の前記第１の膜を選択的に除去する工程を更に有する
ことを特徴とする半導体装置の製造方法。
【請求項１７】
請求の範囲第１４項乃至第１６項のいずれか１項に記載の半導体装置の製造方法において、
前記第２の膜を形成する工程の後、前記第２の導電体を埋め込む工程の前に、前記コンタクトホールの底部の前記第２の膜を選択的に除去する工程を更に有する
ことを特徴とする半導体装置の製造方法。
【請求項１８】
請求の範囲第１２項乃至第１７項のいずれか１項に記載の半導体装置の製造方法において、
前記第１の膜を形成する工程では、化学気相成長法により前記第１の膜を形成する
ことを特徴とする半導体装置の製造方法。
【請求項１９】
請求の範囲第１２項乃至第１８項のいずれか１項に記載の半導体装置の製造方法において、
前記第２の膜を形成する工程では、物理気相成長法により前記第２の膜を形成する
ことを特徴とする半導体装置の製造方法。
【請求項２０】
請求の範囲第１２項記載の半導体装置の製造方法において、
前記第１の膜を形成する工程では、炭素を含まない原料を用いて前記第１の膜を形成する
ことを特徴とする半導体装置の製造方法。
【発明の詳細な説明】
【技術分野】
【０００１】
本発明は、半導体装置及びその製造方法に係り、特に微細化、高集積化を実現し得る半導体装置及びその製造方法に関する。
【背景技術】
【０００２】
近時、導体プラグや配線の低抵抗化を実現すべく、導体プラグや配線の材料としてＣｕを用いることが注目されている。【０００３】
Ｃｕ膜はドライエッチングを行うことが困難な材料である。このため、層間絶縁膜にコンタクトホールや溝を形成し、かかるコンタクトホールや溝が形成された層間絶縁膜上にＣｕ膜を形成し、この後、層間絶縁膜の表面が露出するまでＣｕ膜を研磨することにより、コンタクトホール内や溝内にＣｕ膜が埋め込まれる。このようにしてＣｕ膜をコンタクトホール内や溝内に埋め込む手法は、ダマシン法と称されている。【０００４】
Ｃｕより成る導体プラグや配線が層間絶縁膜に直接接すると、導体プラグ中や配線中のＣｕ原子が層間絶縁膜中に拡散してしまい、短絡等の問題を引き起こしてしまう。このため、コンタクトホール内や溝内には、Ｃｕ原子の拡散を防止するためのバリア膜が形成される。かかるバリア膜の材料としては、例えばＴａ膜等が用いられている。【０００５】
近時、半導体装置の更なる微細化を実現すべく、導体プラグを埋め込むためのコンタクトホールの径や、配線を埋め込むための溝の幅を著しく小さくすることが要求されている。コンタクトホールの径を著しく小さくするためには、バリア膜を極めて薄くすることが必要となる。【０００６】
なお、本願発明の背景技術としては以下のようなものがある。
【特許文献１】特開平２−６２０３５号公報
【特許文献２】特開２００３−２１８１９８号公報
【特許文献３】特開２００５−２７７３９０号公報
【特許文献４】特開２００７−５９６６０号公報
【特許文献５】特開２００６−５７１６２号公報
【特許文献６】特開２００２−１４６５３５号公報
【特許文献７】特開２００７−２７２５９号公報
【特許文献８】特開２００７−９６２４１号公報
【特許文献９】特開２００１−２３０２１９号公報
【特許文献１０】特開２００７−１４１９２７号公報
【非特許文献１】T. Usui et al., “Low Resistive and Highly Reliable Cu Dual-Damascene Interconnect Technology Using Self-Formed MnSixOyBarrier Layer”, International Interconnect Technology Conference, 2005 (IITC 2005), June 6-8, 2005, pp. 188-190
【非特許文献２】Junghwan Sung et al., Remote-Plasma chemical vapor deposition of conformal ZrB2 films at low temperature: A promising diffusion barrier for ultralarge scale integrated electronics”, Journal of Applied Physics, Volume 91, Number 6, pp. 3904-3911 (2002).
【発明の開示】
【発明が解決しようとする課題】
【０００７】
しかしながら、Ｔａ等より成るバリア膜を極めて薄く形成した場合には、バリア膜のバリア性の劣化を招いてしまう。特に、多孔質材料等より成る層間絶縁膜からは大量の水分や酸素ガスが放出される。このため、多孔質材料等より成る層間絶縁膜を用いた場合には、かかる水分や酸素ガス等によってバリア膜が著しく劣化してしまう。【０００８】
本発明の目的は、信頼性を損なうことなく、導体プラグや配線の微細化を実現し得る半導体装置及びその製造方法を提供することにある。
【課題を解決するための手段】
【０００９】
本発明の一観点によれば、半導体基板上に形成された第１の導電体と、前記半導体基板上及び前記第１の導電体上に形成され、前記第１の導電体に達する開口部が形成された絶縁膜と、前記開口部内に形成されたＺｒを含む化合物より成る第１の膜と、前記開口部内における前記第１の膜上に形成されたＭｎを含む酸化物より成る第２の膜と、前記開口部内に埋め込まれたＣｕを含む第２の導電体とを有することを特徴とする半導体装置が提供される。【００１０】
また、本発明の他の観点によれば、半導体基板上に形成された第１の導電体と、前記半導体基板上及び前記第１の導電体上に形成され、前記第１の導電体に達する開口部が形成された絶縁膜と、前記開口部内に形成された多結晶質の第１の膜と、前記開口部内における前記第１の膜上に形成されたＭｎを含む酸化物より成る第２の膜と、前記開口部内に埋め込まれたＣｕを含む第２の導電体とを有することを特徴とする半導体装置が提供される。【００１１】
また、半導体基板上に第１の導電体を形成する工程と、前記半導体基板上及び前記第１の導電体上に絶縁膜を形成する工程と、前記第１の導電体に達する開口部を前記絶縁膜に形成する工程と、前記開口部内に、Ｚｒを含む化合物より成る第１の膜を形成する工程と、前記開口部内における前記第１の膜上に、ＣｕとＭｎとを含む第２の膜を形成する工程と、前記開口部内にＣｕを含む第２の導電体を形成する工程と、熱処理を行うことにより、前記第２の膜中のＭｎを酸化させ、前記第２の膜をＭｎを含む酸化物より成る第３の膜に変化させる工程とを有することを特徴とする半導体装置の製造方法が提供される。
【発明の効果】
【００１２】
本発明によれば、膜厚を薄く設定した場合であっても密着性を十分に確保し得るＺｒを含む化合物より成る第１の膜と、膜厚を薄く設定した場合であってもＣｕの拡散を十分に防止し得るＭｎを含む酸化物より成る第２の膜とにより、下地膜が構成されている。本発明によれば、密着性やバリア性を損なうことなく下地膜の膜厚を極めて薄く設定することができるため、信頼性を損なうことなく導体プラグや配線を微細化することができる。
【図面の簡単な説明】
【００１３】
【図１】図１は、本発明の第１実施形態による半導体装置を示す断面図である。
【図２】図２は、本発明の第１実施形態による半導体装置の製造方法を示す工程断面図（その１）である。
【図３】図３は、本発明の第１実施形態による半導体装置の製造方法を示す工程断面図（その２）である。
【図４】図４は、本発明の第１実施形態による半導体装置の製造方法を示す工程断面図（その３）である。
【図５】図５は、本発明の第１実施形態による半導体装置の製造方法を示す工程断面図（その４）である。
【図６】図６は、本発明の第１実施形態による半導体装置の製造方法を示す工程断面図（その５）である。
【図７】図７は、本発明の第１実施形態による半導体装置の製造方法を示す工程断面図（その６）である。
【図８】図８は、本発明の第１実施形態による半導体装置の製造方法を示す工程断面図（その７）である。
【図９】図９は、本発明の第１実施形態による半導体装置の製造方法を示す工程断面図（その８）である。
【図１０】図１０は、本発明の第１実施形態の変形例（その１）による半導体装置を示す断面図である。
【図１１】図１１は、本発明の第１実施形態の変形例（その１）による半導体装置の製造方法を示す工程断面図（その１）である。
【図１２】図１２は、本発明の第１実施形態の変形例（その１）による半導体装置の製造方法を示す工程断面図（その２）である。
【図１３】図１３は、本発明の第１実施形態の変形例（その１）による半導体装置の製造方法を示す工程断面図（その３）である。
【図１４】図１４は、本発明の第１実施形態の変形例（その２）による半導体装置を示す断面図である。
【図１５】図１５は、本発明の第１実施形態の変形例（その２）による半導体装置の製造方法を示す工程断面図（その１）である。
【図１６】図１６は、本発明の第１実施形態の変形例（その２）による半導体装置の製造方法を示す工程断面図（その２）である。
【図１７】図１７は、本発明の第１実施形態の変形例（その２）による半導体装置の製造方法を示す工程断面図（その３）である。
【図１８】図１８は、本発明の第２実施形態による半導体装置を示す断面図である。
【図１９】図１９は、本発明の第２実施形態による半導体装置の製造方法を示す工程断面図（その１）である。
【図２０】図２０は、本発明の第２実施形態による半導体装置の製造方法を示す工程断面図（その２）である。
【図２１】図２１は、本発明の第２実施形態による半導体装置の製造方法を示す工程断面図（その３）である。
【図２２】図２２は、本発明の第３実施形態による半導体装置の製造方法を示す工程断面図（その１）である。
【図２３】図２３は、本発明の第３実施形態による半導体装置の製造方法を示す工程断面図（その２）である。
【図２４】図２４は、本発明の第３実施形態による半導体装置の製造方法を示す工程断面図（その３）である。
【図２５】図２５は、本発明の第３実施形態による半導体装置の製造方法を示す工程断面図（その４）である。
【図２６】図２６は、本発明の第４実施形態による半導体装置を示す断面図である。
【図２７】図２７は、本発明の第４実施形態による半導体装置の製造方法を示す工程断面図（その１）である。
【図２８】図２８は、本発明の第４実施形態による半導体装置の製造方法を示す工程断面図（その２）である。
【図２９】図２９は、本発明の第４実施形態による半導体装置の製造方法を示す工程断面図（その３）である。
【図３０】図３０は、本発明の第４実施形態による半導体装置の製造方法を示す工程断面図（その４）である。
【図３１】図３１は、本発明の第５実施形態による半導体装置の製造方法を示す工程断面図（その１）である。
【図３２】図３２は、本発明の第５実施形態による半導体装置の製造方法を示す工程断面図（その２）である。
【図３３】図３３は、本発明の第５実施形態による半導体装置の製造方法を示す工程断面図（その３）である。
【図３４】図３４は、本発明の第５実施形態による半導体装置の製造方法を示す工程断面図（その４）である。
【符号の説明】
【００１４】
１０…半導体基板
１２…素子分離領域
１４…ゲート絶縁膜
１６…ゲート電極
１８…ソース／ドレイン拡散層
１８ａ、１８ｂ…不純物拡散領域
２０…サイドウォール絶縁膜
２２…トランジスタ
２４…層間絶縁膜
２６…保護膜
２８…コンタクトホール
３０…バリア膜
３２…導体プラグ
３４…層間絶縁膜
３６…溝
３８…バリア膜
４０…シード膜
４２…Ｃｕ膜
４４…配線
４６…キャップ膜
４７…層間絶縁膜
４８…エッチングストッパ膜
５０…層間絶縁膜
５２…コンタクトホール
５４…溝
５８…開口部
６０…第１の膜、ＺｒＢ２膜
６０ａ…ＺｒＢＮ膜
６０ｂ…ＺｒＮ膜
６１…ＣｕＭｎ膜
６２…ＭｎＯＸ膜
６３…下地膜
７０…導電体
７０ａ…導体プラグ
７０ｂ…配線
【発明を実施するための最良の形態】
【００１５】
［第１実施形態］
本発明の第１実施形態による半導体装置及びその製造方法を図１乃至図９を用いて説明する。【００１６】
（半導体装置）
まず、本実施形態による半導体装置を図１を用いて説明する。図１は、本実施形態による半導体装置を示す断面図である。【００１７】
図１に示すように、例えばシリコンより成る半導体基板１０には、素子領域を画定する素子分離領域１２が形成されている。【００１８】
素子分離領域１２により画定された素子領域上には、例えば膜厚１．５〜１０ｎｍのゲート絶縁膜１４を介してゲート電極１６が形成されている。【００１９】
ゲート電極１６の両側の半導体基板１０内には、エクステンションソース／ドレイン構造の浅い領域を構成する不純物拡散領域１８ａ、即ちエクステンション領域１８ａが形成されている。【００２０】
ゲート電極１６の側壁部分には、シリコン酸化膜より成るサイドウォール絶縁膜２０が形成されている。【００２１】
サイドウォール絶縁膜２０が形成されたゲート電極１６の両側の半導体基板１０内には、エクステンションソース／ドレイン構造の深い領域を構成する不純物拡散領域１８ｂが形成されている。浅い不純物拡散領域１８ａと深い不純物拡散領域１８ｂとにより、エクステンションソース／ドレイン構造のソース／ドレイン拡散層１８が構成されている。【００２２】
こうして、ゲート電極１６とソース／ドレイン拡散層１８とを有するトランジスタ２２が形成されている。【００２３】
トランジスタ２２が形成された半導体基板１０上には、例えばシリコン酸化膜より成る層間絶縁膜２４が形成されている。層間絶縁膜２４の膜厚は、例えば３００ｎｍとする。【００２４】
層間絶縁膜２４上には、例えばＳｉＯＣより成る保護膜２６が形成されている。保護膜２６の膜厚は、例えば５０ｎｍ程度とする。【００２５】
なお、ここでは、保護膜２６の材料としてＳｉＯＣ膜を用いる場合を例に説明したが、保護膜２６の材料はＳｉＯＣ膜に限定されるものではない。例えば、ＳｉＣ膜、ＳｉＮ膜等を保護膜２６として用いることも可能である。【００２６】
保護膜２６及び層間絶縁膜２４には、ソース／ドレイン拡散層１８に達するコンタクトホール２８が形成されている。【００２７】
コンタクトホール２８内には、例えばＴｉＮより成るバリアメタル膜３０が形成されている。バリアメタル膜３０の膜厚は、例えば２５ｎｍとする。【００２８】
バリアメタル膜３０が形成されたコンタクトホール２８内には、例えばタングステンより成る導体プラグ３２が埋め込まれている。【００２９】
導体プラグ３２が埋め込まれた保護膜２６上には、例えば低誘電率膜より成る層間絶縁膜３４が形成されている。層間絶縁膜３４としては、例えば多孔質の低誘電率膜を用いる。層間絶縁膜３４の膜厚は、例えば１５０ｎｍとする。【００３０】
なお、ここでは、層間絶縁膜３４として多孔質の低誘電率膜を形成する場合を例に説明したが、層間絶縁膜３４は多孔質の低誘電率膜に限定されるものではない。例えば、層間絶縁膜３４として、空孔が形成されていない低誘電率膜を用いてもよい。また、層間絶縁膜３４として、通常のシリコン酸化膜を用いてもよい。【００３１】
層間絶縁膜３４には、導体プラグ３２の上面を露出する溝３６が形成されている。かかる溝３６は、後述する配線４４を埋め込むためのものである。溝３６の幅は、例えば７０ｎｍ〜３μｍ程度とする。【００３２】
溝３６の側面及び底面には、例えばＴａより成るバリア膜３８が形成されている。バリアメタル膜３８の膜厚は、例えば１０ｎｍ程度とする。溝３６の幅は、７０ｎｍ〜３μｍ程度と比較的大きいため、バリアメタル膜３８の厚さは比較的厚く設定し得る。バリアメタル膜３８を比較的厚く形成し得るため、層間絶縁膜３４から水分や酸素が放出されたとしても、バリアメタル膜３８のバリア性が著しく劣化してしまうことはない。従って、溝３６内に形成するバリアメタル膜３８の材料として、Ｔａ等を用いることが可能である。【００３３】
なお、ここでは、バリアメタル膜３８の材料としてＴａ膜を用いる場合を例に説明したが、バリアメタル膜３８の材料はＴａ膜に限定されるものではない。例えば、Ｔｉ膜、ＴａＮ膜、ＴｉＮ膜等をバリアメタル膜３８として用いてもよい。【００３４】
バリアメタル膜３８が形成された溝３６内には、Ｃｕ又はＣｕ合金より成る配線４４が埋め込まれている。【００３５】
配線４４が埋め込まれた層間絶縁膜３４上には、例えばＳｉＣより成るキャップ膜４６が形成されている。キャップ膜４６の膜厚は、例えば５０ｎｍ程度とする。かかるキャップ膜４６は、層間絶縁膜４７等をエッチングする際にエッチングストッパとなるものである。【００３６】
なお、ここでは、キャップ膜４６の材料としてＳｉＣ膜を用いる場合を例に説明したが、キャップ膜４６の材料はＳｉＣ膜に限定されるものではない。例えば、ＳｉＣ膜、ＳｉＯＮ膜、ＳｉＯＣ膜、ＳｉＯＮ膜等をキャップ膜４６として用いてもよい。【００３７】
キャップ膜４６上には、例えば低誘電率膜より成る層間絶縁膜４７が形成されている。層間絶縁膜４７としては、例えば多孔質の低誘電率膜を用いる。層間絶縁膜４７の膜厚は、例えば１５０ｎｍとする。【００３８】
なお、ここでは、層間絶縁膜４７として多孔質の低誘電率膜を形成する場合を例に説明したが、層間絶縁膜４７は多孔質の低誘電率膜に限定されるものではない。例えば、層間絶縁膜４７として、空孔が形成されていない低誘電率膜を用いてもよい。また、層間絶縁膜４７として、通常のシリコン酸化膜を用いてもよい。【００３９】
層間絶縁膜４７上には、例えばＳｉＣより成るエッチングストッパ膜４８が形成されている。かかるエッチングストッパ膜４８の膜厚は、例えば３０ｎｍ程度とする。【００４０】
なお、ここでは、エッチングストッパ膜４８の材料としてＳｉＣ膜を用いる場合を例に説明したが、エッチングストッパ４８はＳｉＣ膜に限定されるものではない。例えば、ＳｉＮ膜、ＳｉＯＣ膜、ＳｉＯＮ膜等を、エッチングストッパ膜４８として用いてもよい。【００４１】
エッチングストッパ膜４８上には、例えば低誘電率膜より成る層間絶縁膜５０が形成されている。層間絶縁膜５０としては、例えば多孔質の低誘電率膜を用いる。層間絶縁膜５０の膜厚は、例えば１５０ｎｍとする。【００４２】
なお、ここでは、層間絶縁膜５０として多孔質の低誘電率膜を形成する場合を例に説明したが、層間絶縁膜５０は多孔質の低誘電率膜に限定されるものではない。例えば、層間絶縁膜５０として、空孔が形成されていない低誘電率膜を用いてもよい。また、層間絶縁膜５０として、通常のシリコン酸化膜を用いてもよい。【００４３】
エッチングストッパ膜４８、層間絶縁膜４７及びキャップ膜４６には、配線４４に達するコンタクトホール５２が形成されている。かかるコンタクトホール５２は、導体プラグ７０ａを埋め込むためのものである。コンタクトホール５２の径は、例えば１００ｎｍ以下とする。【００４４】
層間絶縁膜５０には、コンタクトホール５２の上部に接続された溝５４が形成されている。かかる溝５４は、配線７０ｂを埋め込むためのものである。溝５４の幅は、例えば１００ｎｍ以下とする。【００４５】
こうして、コンタクトホール５２と、コンタクトホール５２の上部に接続された溝５４とを有する開口部５８が形成されている。【００４６】
開口部５８内には、Ｚｒを含む化合物より成る第１の膜（密着膜）６０が形成されている。ここでは、第１の膜６０の材料として、ＺｒＢ２膜が用いられている。ＺｒＢ２膜６０は、コンタクトホール５２の側面及び底面、並びに、溝５４の側面及び底面に形成されている。ＺｒＢ２膜６０は、多結晶質の導電膜である。ＺｒＢ２膜６０には、炭素が含まれていない。ＺｒＢ２膜６０は、ほぼ均一な膜厚で形成されている。ＺｒＢ２膜６０の膜厚は、例えば１ｎｍ〜１０ｎｍとする。より好ましくは、ＺｒＢ２膜６０の膜厚は、１ｎｍ〜５ｎｍとする。【００４７】
本実施形態において、第１の膜６０の材料としてＺｒＢ２膜を用いているのは、以下のような理由によるものである。【００４８】
即ち、ＺｒＢ２膜６０は、Ｚｒを含む材料であるため、Ｃｕより成る導体プラグ７０ａ及び配線７０ｂの下地に対する密着性を確保するのに適している。【００４９】
また、ＺｒＢ２膜６０はＣＶＤ（Chemical Vapor Deposition、化学気相成長）法により形成することが可能であるため、薄く均一に形成することが可能である。しかも、ＺｒＢ２膜６０は、薄く形成した場合であっても十分な密着性を確保し得る。第１の膜６０の膜厚を薄く設定し得るため、後述する下地膜６３の膜厚を薄く設定することが可能となる。このため、第１の膜６０の材料としてＺｒＢ２膜を用いれば、コンタクトホール５２の径や溝５４の幅を小さくした場合であっても、導体プラグ７０ａの径や配線７０ｂの幅を十分に大きく確保することが可能となる。【００５０】
また、ＺｒＢ２膜６０は無機原料を用いて形成することが可能であるため、炭素を含まないＺｒＢ２膜６０を形成することが可能である。有機原料であるＺｒ［Ｎ（Ｃ２Ｈ５）２］４を用いて形成されたＺｒＢ２膜の比抵抗は６００μΩ・ｃｍ以上と比較的大きいのに対し、無機原料であるＺｒ（ＢＨ４）４を用いて形成されたＺｒＢ２膜の比抵抗は４．６μΩ・ｃｍ程度と極めて小さい。このように、第１の膜６０として炭素を含まないＺｒＢ２膜を用いれば、導体プラグ７０ａと配線４４との間のコンタクト抵抗を十分に低くすることが可能となる。【００５１】
また、ＺｒＢ２膜６０の膜質は、多結晶質である。多結晶膜には結晶粒界が存在しているため、酸素が通り抜けやすい。即ち、層間絶縁膜４７、５０等から放出される酸素が、ＺｒＢ２膜６０の結晶粒界を介してＣｕＭｎ膜６１（図８参照）に供給されやすい。このため、第１の膜６０の材料としてＺｒＢ２膜を用いれば、ＣｕＭｎ膜６１をＭｎＯＸ膜６２に確実に変化させることが可能となる。【００５２】
このような理由により、本実施形態では、第１の膜６０の材料としてＺｒＢ２膜を用いている。【００５３】
ＺｒＢ２膜６０が形成された開口部５８内には、Ｍｎを含む酸化物より成る第２の膜（バリア膜）６２が形成されている。ここでは、第２の膜６２として、ＭｎＯＸ膜が形成されている。第２の膜６２は、ＺｒＢ２膜６０が形成されたコンタクトホール５２の側面、並びに、ＺｒＢ２膜６０が形成された溝５４の側面及び底面に形成されている。第２の膜６２は、第１の膜６０に接している。第２の膜６２の膜厚は、２〜５ｎｍ程度である。ＭｎＯＸより成る第２の膜６２は、Ｃｕの拡散を防止するバリア膜として機能する。【００５４】
本実施形態において、第２の膜６２としてＭｎＯＸ膜を形成しているのは、以下のような理由によるものである。【００５５】
即ち、ＭｎＯＸ膜６２は、層間絶縁膜５０、４７等から放出される酸素を用いてＣｕＭｎ膜６１を酸化することにより、コンタクトホール５２の側面、並びに、溝５４の側面及び底面に形成し得る。【００５６】
また、ＭｎＯＸ膜６２は、膜厚を薄く設定した場合であっても、Ｃｕの拡散を十分に防止し得る。第１の膜６０の膜厚のみならず、第２の膜６２の膜厚をも薄く設定し得るため、第１の膜６０と第２の膜６２とから成る下地膜６３の膜厚を薄く設定することが可能となる。このため、第２の膜６２の材料としてＭｎＯＸ膜を用いれば、コンタクトホール５２の径や溝５４の幅を小さくした場合であっても、導体プラグ７０ａの径や配線７０ｂの幅を十分に大きく確保することが可能となる。【００５７】
このような理由により、本実施形態では、第２の膜６２としてＭｎＯＸ膜を形成している。【００５８】
コンタクトホール５２の底部における第１の膜６０上には、ＣｕＭｎより成る導電膜６１が形成されている。かかる導電膜６１の膜厚は、例えば５ｎｍ程度である。【００５９】
下地膜６３及び導電膜６１が形成された開口部５８内には、Ｃｕ又はＣｕ合金より成る導電体７０が埋め込まれている。即ち、導体プラグ７０ａと、導体プラグ７０ａと一体的に形成された配線７０ｂとを有する導電体７０が、開口部５８内に埋め込まれている。【００６０】
導体プラグ７０ａ及び配線７０ｂが埋め込まれた層間絶縁膜５０上には、図示しない配線が更に形成されている。【００６１】
こうして、本実施形態による半導体装置が構成されている。【００６２】
このように、本実施形態では、膜厚を薄く設定した場合であっても密着性を十分に確保し得るＺｒＢ２膜６０と、膜厚を薄く設定した場合であってもＣｕの拡散を十分に防止し得るＭｎＯＸ膜６２とにより、下地膜６３が構成されている。本実施形態によれば、密着性やバリア性を損なうことなく下地膜６３の膜厚を極めて薄く設定することができるため、信頼性を損なうことなく導体プラグや配線を微細化することができる。【００６３】
（半導体装置の製造方法）
次に、本実施形態による半導体装置の製造方法を図２乃至図９を用いて説明する。図２乃至図９は、本実施形態による半導体装置の製造方法を示す工程断面図である。【００６４】
まず、図２（ａ）に示すように、例えばシリコンより成る半導体基板１０に、素子領域を画定する素子分離領域１２を形成する。素子分離領域１２は、例えばＳＴＩ（Shallow Trench Isolation）法により形成することができる。【００６５】
次に、全面に、膜厚１．５〜１０ｎｍのゲート絶縁膜１４を形成する。ゲート絶縁膜１４は、例えば熱酸化法により形成することできる。【００６６】
次に、全面に、膜厚１００ｎｍのポリシリコン膜を形成する。この後、フォトリソグラフィ技術を用い、ポリシリコン膜をゲート電極１６の形状にパターニングする。ポリシリコン膜をパターニングする際には、例えば異方性のドライエッチングを用いる。こうして、ポリシリコンより成るゲート電極１６が形成される。【００６７】
次に、例えばイオン注入法により、ゲート電極１６をマスクとして、ゲート電極１６の両側の半導体基板１０内にドーパント不純物を導入する。こうして、ゲート電極１６の両側の半導体基板１０内に、エクステンションソース／ドレイン構造の浅い領域を構成する不純物拡散領域１８ａ、即ち、エクステンション領域１８ａが形成される。【００６８】
次に、全面に、例えばＣＶＤ法により、膜厚４０〜５０ｎｍのシリコン酸化膜を形成する。【００６９】
次に、シリコン酸化膜を異方性エッチングする。こうして、ゲート電極１６の側壁部分に、シリコン酸化膜から成るサイドウォール絶縁膜２０が形成される。【００７０】
次に、例えばイオン注入法により、ゲート電極１６及びサイドウォール絶縁膜２０をマスクとして、半導体基板１０内にドーパント不純物を導入する。こうして、側壁部分にサイドウォール絶縁膜２０が形成されたゲート電極１６の両側の半導体基板１０内に、エクステンションソース／ドレイン構造の深い領域を構成する不純物拡散領域１８ｂが形成される。浅い不純物拡散領域１８ａと深い不純物拡散領域１８ｂとにより、エクステンションソース／ドレイン構造のソース／ドレイン拡散層１８が構成される。【００７１】
次に、例えばＲＴＡ（Rapid Thermal Annealing）法により、ソース／ドレイン拡散層１８に導入されたドーパント不純物を活性化するための熱処理を行う。【００７２】
こうして、ゲート電極１６とソース／ドレイン拡散層１８とを有するトランジスタ２２が形成される。【００７３】
次に、図２（ｂ）に示すように、全面に、例えばＣＶＤ法により、例えばシリコン酸化膜より成る層間絶縁膜２４を形成する。層間絶縁膜２４の膜厚は、例えば３００ｎｍとする。【００７４】
次に、全面に、例えばＣＶＤ法により、例えばＳｉＯＣより成る保護膜２６を形成する。保護膜２６の膜厚は、例えば５０ｎｍ程度とする。【００７５】
なお、ここでは、保護膜２６の材料としてＳｉＯＣ膜を用いる場合を例に説明したが、保護膜２６の材料はＳｉＯＣ膜に限定されるものではない。例えば、ＳｉＣ膜、ＳｉＮ膜等を保護膜２６として用いることも可能である。【００７６】
次に、フォトリソグラフィ技術を用い、保護膜２６及び層間絶縁膜２４に、ソース／ドレイン拡散層１８に達するコンタクトホール２８を形成する（図２（ｃ）参照）。【００７７】
次に、全面に、例えばスパッタリング法により、バリアメタル膜３０を形成する。バリアメタル膜３０の材料としては、例えばＴｉＮ膜を用いる。バリアメタル膜３０の厚さは、例えば２５ｎｍとする。【００７８】
次に、全面に、例えばＣＶＤ法により、例えばタングステンより成る導電膜３２を形成する。導電膜３２の膜厚は、例えば２００ｎｍとする。【００７９】
次に、例えばＣＭＰ（Chemical Mechanical Polishing、化学的機械的研磨）により、保護２６の表面が露出するまで導電膜３２を研磨する。これにより、タングステンより成る導電性プラグ３２がコンタクトホール２８内に埋め込まれる（図３（ａ）参照）。【００８０】
次に、図３（ｂ）に示すように、全面に、例えば低誘電率膜より成る層間絶縁膜３４を形成する。層間絶縁膜３４としては、例えば多孔質の低誘電率膜を形成する。層間絶縁膜３４の膜厚は、例えば１５０ｎｍとする。【００８１】
なお、ここでは、層間絶縁膜３４として多孔質の低誘電率膜を形成する場合を例に説明したが、層間絶縁膜３４は多孔質の低誘電率膜に限定されるものではない。例えば、層間絶縁膜３４として、空孔が形成されていない低誘電率膜を形成してもよい。また、層間絶縁膜３４として、通常のシリコン酸化膜を形成してもよい。【００８２】
次に、フォトリソグラフィ技術を用い、導体プラグ３２の上面を露出する溝３６を層間絶縁膜３４に形成する。かかる溝３６は、後述する配線３８を埋め込むためのものである。溝３６の幅は、例えば７０ｎｍ〜３μｍとする（図３（ｃ）参照）。【００８３】
次に、図４（ａ）に示すように、全面に、例えばスパッタリング法により、例えばＴａより成るバリア膜３８を形成する。バリア膜３８の膜厚は、例えば１０ｎｍ程度とする。溝３６の幅は７０ｎｍ〜３μｍ程度と比較的大きいため、バリア膜３８の厚さは比較的厚く設定し得る。バリア膜３８を比較的厚く形成し得るため、層間絶縁膜３４から水分や酸素が放出されたとしても、バリア膜３８のバリア性が著しく劣化してしまうことはない。従って、溝３６内に形成するバリア膜３８の材料としては、Ｔａ等を用いることが可能である。【００８４】
なお、ここでは、バリアメタル膜３８の材料としてＴａ膜を形成する場合を例に説明したが、バリアメタル膜３８の材料はＴａ膜に限定されるものではない。例えば、Ｔｉ膜、ＴａＮ膜、ＴｉＮ膜等をバリアメタル膜３８として形成してもよい。【００８５】
次に、図４（ｂ）に示すように、全面に、例えばスパッタリング法により、Ｃｕより成るシード膜４０を形成する。シード層４０の膜厚は、例えば５０ｎｍとする。【００８６】
次に、図５（ａ）に示すように、全面に、例えば電気めっき法により、Ｃｕ膜４２を形成する。Ｃｕ膜４２の膜厚は、例えば１μｍとする。【００８７】
次に、例えばＣＭＰ法により、層間絶縁膜３４の表面が露出するまで、Ｃｕ膜４２、Ｓシード膜４０及びバリア膜３８を研磨する。【００８８】
こうして、シングルダマシン法により、Ｃｕより成る配線４４が溝３６内に埋め込まれる（図５（ｂ）参照）。【００８９】
次に、全面に、例えばＣＶＤ法により、例えばＳｉＣより成るキャップ膜４６を形成する。キャップ膜４６の膜厚は、例えば３０ｎｍ程度とする。かかるキャップ膜４６は、層間絶縁膜４７等をエッチングする際にエッチングストッパとなるものである。【００９０】
次に、全面に、例えばＣＶＤ法により、例えば低誘電率膜より成る層間絶縁膜４７を形成する。層間絶縁膜４７としては、例えば多孔質の低誘電率膜を用いる。層間絶縁膜４７の膜厚は、例えば１５０ｎｍとする。【００９１】
なお、ここでは、層間絶縁膜４７として多孔質の低誘電率膜を形成する場合を例に説明したが、層間絶縁膜４７は多孔質の低誘電率膜に限定されるものではない。例えば、層間絶縁膜４７として、空孔が形成されていない低誘電率膜を用いてもよい。また、層間絶縁膜４７として、通常のシリコン酸化膜を用いてもよい。【００９２】
次に、全面に、例えばＣＶＤ法により、例えばＳｉＣより成るエッチングストッパ膜４８を形成する。かかるエッチングストッパ膜４８の膜厚は、例えば２０ｎｍ程度とする。【００９３】
なお、ここでは、エッチングストッパ膜４８としてＳｉＣ膜を形成する場合を例に説明したが、エッチングストッパ４８はＳｉＣ膜に限定されるものではない。例えば、ＳｉＮ膜、ＳｉＯＣ膜、ＳｉＯＮ膜等を、エッチングストッパ膜４８として形成してもよい。【００９４】
次に、全面に、例えばＣＶＤ法により、例えば低誘電率膜より成る層間絶縁膜５０を形成する（図６（ａ）参照）。層間絶縁膜５０としては、例えば多孔質の低誘電率膜を用いる。層間絶縁膜５０の膜厚は、例えば１５０ｎｍとする。【００９５】
なお、ここでは、層間絶縁膜５０として多孔質の低誘電率膜を形成する場合を例に説明したが、層間絶縁膜５０は多孔質の低誘電率膜に限定されるものではない。例えば、層間絶縁膜５０として、空孔が形成されていない低誘電率膜を用いてもよい。また、層間絶縁膜５０として、通常のシリコン酸化膜を用いてもよい。【００９６】
次に、例えばスピンコート法により、フォトレジスト膜（図示せず）を形成する。【００９７】
次に、フォトリソグラフィ技術を用い、コンタクトホール５２を形成するための開口部（図示せず）をフォトレジスト膜に形成する。【００９８】
次に、フォトレジスト膜をマスクとして、配線４４に達するコンタクトホール５２を形成する。この後、フォトレジスト膜を剥離する。【００９９】
次に、例えばスピンコート法により、フォトレジスト膜（図示せず）を形成する。【０１００】
次に、フォトリソグラフィ技術を用い、溝５４を形成するための開口部（図示せず）をフォトレジスト膜に形成する。【０１０１】
次に、フォトレジスト膜をマスクとし、エッチングストッパ膜４６をストッパとして、層間絶縁膜５０をエッチングする。【０１０２】
こうして、配線４４に達するコンタクトホール５２と、コンタクトホール５２の上部に接続された溝５４とを含む開口部５８が、層間絶縁膜４７、５０に形成される（図６（ｂ）参照）。【０１０３】
次に、図７（ａ）に示すように、全面に、例えばリモートプラズマＣＶＤ法により、ＺｒＢ２膜６０を形成する。ＺｒＢ２膜６０の膜厚は、例えば１ｎｍ〜１０ｎｍとする。より好ましくは、ＺｒＢ２膜６０の膜厚は１ｎｍ〜５ｎｍとする。ＺｒＢ２膜６０を形成する際の原料としては、無機原料であるＺｒ（ＢＨ４）４を用いる。Ｚｒ（ＢＨ４）４は、固体原料である。ＺｒＢ２膜６０の成膜条件は、例えば以下の通りとする。キャリアガスとしては、例えばＡｒガスを用いる。プラズマを生成するためのガスとしては、例えばＨ２ガスを用いる。基板温度は、例えば１５０〜２５０℃とする。成膜室内の圧力は、例えば１００Ｐａ程度とする。【０１０４】
本実施形態において、無機原料であるＺｒ（ＢＨ４）４を用いてＺｒＢ２膜６０を形成するのは、以下のような理由によるものである。【０１０５】
即ち、有機原料であるＺｒ［Ｎ（Ｃ２Ｈ５）２］４を用いて形成されたＺｒＢ２膜は、ＺｒＢ２膜中に炭素が含まれているため、比抵抗が６００μΩ・ｃｍ以上と比較的大きいのに対し、無機原料であるＺｒ（ＢＨ４）４を用いて形成されたＺｒＢ２膜６０は、ＺｒＢ２膜６０中に炭素が含まれていないため、比抵抗が４．６μΩ・ｃｍ程度と極めて小さい。このため、無機原料であるＺｒ（ＢＨ４）４を用いてＺｒＢ２膜６０を形成すれば、導体プラグ７０ａと配線４４との間のコンタクト抵抗を十分に低くすることが可能となる。【０１０６】
また、有機原料であるＺｒ［Ｎ（Ｃ２Ｈ５）２］４の蒸気圧は、１２０℃にて０．１Ｔｏｒｒであるのに対し、無機原料であるＺｒ（ＢＨ４）４の蒸気圧は、２５℃にて１７Ｔｏｒｒである。即ち、Ｚｒ（ＢＨ４）４は、蒸気圧が比較的高いため、リアクタや配管に原料の残留物が付着しにくく、取り扱いが比較的容易である。【０１０７】
このような理由により、本実施形態では、無機原料であるＺｒ（ＢＨ４）４を用いてＺｒＢ２膜６０を形成する。【０１０８】
次に、図７（ｂ）に示すように、全面に、例えば物理気相成長法により、ＣｕＭｎ膜６１を形成する。より具体的には、例えばスパッタリング法により、ＣｕＭｎ膜６１を形成する。ＣｕＭｎ膜６１の膜厚は、例えば１０〜４０ｎｍとする。ＣｕＭｎ膜６１を形成する際に用いるターゲットとしては、Ｍｎの濃度が０．１〜３０原子％であるＣｕＭｎより成るターゲットを用いる。【０１０９】
本実施形態において、Ｍｎの濃度が０．１〜３０原子％であるＣｕＭｎより成るターゲットを用いてＣｕＭｎ膜６１を形成するのは、以下のような理由によるものである。【０１１０】
即ち、Ｍｎの濃度が１原子％より小さいＣｕＭｎより成るターゲットを用いてＣｕＭｎ膜６１を形成した場合には、ＣｕＭｎ膜６１中におけるＭｎの量が少なすぎるため、後工程において十分な膜厚のＭｎＯＸ膜６２を形成することが困難である。一方、Ｍｎの濃度が３０原子％より大きいＣｕＭｎより成るターゲットを用いてＣｕＭｎ膜６１を形成した場合には、良質なＣｕＭｎ膜６１を形成することが困難である。【０１１１】
このような理由により、本実施形態では、Ｍｎの濃度が０．１〜３０原子％であるＣｕＭｎより成るターゲットを用いてＣｕＭｎ膜６１を形成する。【０１１２】
このようなターゲットを用いてＣｕＭｎ膜６１を形成すると、ＣｕＭｎ膜６１におけるＭｎの濃度は、例えば０．１〜１０原子％となる。【０１１３】
次に、図８（ａ）に示すように、全面に、例えば硫酸銅浴を用い、電気めっき法により、Ｃｕ膜７０を形成する。Ｃｕ膜７０を形成する際、ＣｕＭｎ膜６１がシード膜として機能する。このため、本実施形態では、ＣｕＭｎ膜６１と別個にシード膜を形成することを要しない。Ｃｕ膜７０の膜厚は、例えば１μｍ程度とする。【０１１４】
次に、熱処理を行う。熱処理温度は、例えば２００℃程度とする。熱処理時間は、例えば１２０秒程度とする。熱処理を行うと、層間絶縁膜４７，５０等から酸素が放出される。ＺｒＢ２膜６０は多結晶質の膜であるため、層間絶縁膜４７，５０等から放出された酸素は、ＺｒＢ２膜６０の結晶粒界を通って、ＣｕＭｎ膜６１に達する。これにより、層間絶縁膜４７，５０等から放出された酸素が、ＣｕＭｎ膜６１中のＭｎ原子と反応し、ＭｎＯＸ膜６２が形成される（図８（ｂ）参照）即ち、ＭｎＯＸ膜６２が、自己形成されることとなる。ＭｎＯＸ膜６２は、ＺｒＢ２膜６０が形成されたコンタクトホール５２の側面、並びに、ＺｒＢ２膜６０が形成された溝５４の側面及び底面に形成される。ＭｎＯＸ膜６２の膜厚は、例えば１〜５ｎｍ程度となる。コンタクトホール５２の底部においては、ＣｕＭｎ膜６１に酸素が供給されないため、ＭｎＯＸ膜６２が形成されない。このため、コンタクトホール５２の底部においては、ＺｒＢ２膜６０上にＣｕＭｎ膜６１が残存することとなる。【０１１５】
なお、ここでは、かかる熱処理を一つの独立した工程として行う場合を例に説明したが、かかる熱処理を一つの独立した工程として行わなくてもよい。即ち、この段階で熱処理を行わなくても、後工程において絶縁膜等を形成する際に加熱が行われれば、ＭｎＯＸ膜６２を形成することが可能である。また、後工程において行われる他の熱処理によって、ＭｎＯＸ膜６２を形成することも可能である。従って、この段階で一つの独立した工程として熱処理を行わなくてもよい。【０１１６】
次に、例えばＣＭＰ法により、層間絶縁膜５０の表面が露出するまで、Ｃｕ膜７０、ＭｎＯＸ膜６２及びＺｒＢ２膜６０を研磨する。【０１１７】
こうして、デュアルダマシン法により、Ｃｕより成る導体プラグ７０ａがコンタクトホール５２内に埋め込まれ、Ｃｕより成る配線７０ｂが溝７０ｂ内に埋め込まれる。即ち、導体プラグ７０ａと、導体プラグ７０ａと一体的に形成された配線７０ｂとを有する導電体７０が、開口部５８内に埋め込まれる（図９参照）。【０１１８】
この後、図示しない多層配線や電極パッド等を更に形成する。【０１１９】
こうして、本実施形態による半導体装置が製造される。【０１２０】
このように、本実施形態では、膜厚を薄く設定した場合であっても密着性を十分に確保し得るＺｒＢ２膜６０と、膜厚を薄く設定した場合であってもＣｕの拡散を十分に防止し得るＭｎＯＸ膜６２とにより、下地膜６３が形成される。本実施形態によれば、密着性やバリア性を損なうことなく、下地膜６３の膜厚を極めて薄く設定することができるため、信頼性を損なうことなく導体プラグや配線を微細化することができる。【０１２１】
また、本実施形態によれば、多結晶膜であるＺｒＢ２膜６０が用いられるため、層間絶縁膜４７，５０等から放出される酸素が、ＺｒＢ２膜６０の結晶粒界を通って、ＣｕＭｎ膜６１に容易に到達する。このため、本実施形態によれば、層間絶縁膜４７，５０等から放出される酸素を、ＣｕＭｎ膜６１中のＭｎと確実に反応させることができ、ＭｎＯＸ膜６２を確実に形成することができる。本実施形態によれば、Ｃｕの拡散を防止するＭｎＯＸ膜６２を確実に形成することができるため、信頼性や製造歩留まりを十分に確保することが可能となる。【０１２２】
また、本実施形態によれば、ＣｕＭｎ膜６１がＣｕ膜７０を電気めっき法により形成する際のシード膜として機能するため、ＣｕＭｎ膜６１と別個にシード膜を形成することを要しない。このため、コンタクトホール５２内に十分な大きさの開口部が形成されている状態で、Ｃｕ膜７０が電気めっき法により形成される。本実施形態によれば、コンタクトホール５２内に十分な大きさの開口部が形成されている状態で、Ｃｕ膜７０を電気めっき法により形成するため、めっき液がコンタクトホール５２内に十分に供給される。このため、本実施形態によれば、信頼性や製造歩留まりを十分に確保することが可能となる。【０１２３】
（変形例（その１））
次に、本実施形態による半導体装置及びその製造方法の変形例（その１）を図１０乃至図１３を用いて説明する。図１０は、本変形例による半導体装置を示す断面図である。【０１２４】
本変形例による半導体装置は、第１の膜６０ａの材料としてＺｒＢＮ膜が用いられていることに特徴がある。【０１２５】
図１０に示すように、開口部５８内には、Ｚｒを含む化合物より成る第１の膜（密着膜）６０ａが形成されている。ここでは、第１の膜６０ａの材料として、ＺｒＢＮ膜が用いられている。ＺｒＢＮ膜６０ａは、コンタクトホール５２の側面及び底面、並びに、溝５４の側面及び底面に形成されている。ＺｒＢＮ膜６０ａは、非晶質の導電膜である。ＺｒＢＮ膜６０ａには、炭素が含まれていない。ＺｒＢＮ膜６０ａは、ほぼ均一な膜厚で形成されている。ＺｒＢＮ膜６０ａの膜厚は、例えば１ｎｍ〜１０ｎｍとする。より好ましくは、ＺｒＢＮ膜６０の膜厚は、１ｎｍ〜５ｎｍとする。【０１２６】
本変形例において、第１の膜６０ａの材料としてＺｒＢＮ膜を用いているのは、以下のような理由によるものである。【０１２７】
即ち、ＺｒＢＮ膜６０ａは、ＺｒＢ２膜と同様にＺｒを含む材料であるため、Ｃｕより成る導体プラグ７０ａ及び配線７０ｂの下地に対する密着性を確保するのに適している。【０１２８】
また、ＺｒＢＮ膜６０ａは、ＺｒＢ２膜と同様にＣＶＤ法により形成することが可能であるため、薄く均一に形成することが可能である。しかも、ＺｒＢＮ膜６０ａは、薄く形成した場合であっても十分な密着性を確保し得る。第１の膜６０ａの膜厚を薄く設定し得るため、下地膜６３の膜厚を薄く設定することが可能となる。このため、第１の膜６０ａの材料としてＺｒＢＮ膜を用いれば、コンタクトホール５２の径や溝５４の幅を小さくした場合であっても、導体プラグ７０ａの径や配線７０ｂの幅を十分に大きく確保することが可能となる。【０１２９】
また、ＺｒＢＮ膜６０は無機原料を用いて形成することが可能であるため、炭素を含まないＺｒＢＮ膜６０を形成することが可能である。無機原料を用いて形成されたＺｒＢＮ膜は炭素を含まないため、比抵抗値が極めて小さい。このため、第１の膜６０ａとして炭素を含まないＺｒＢＮ膜を用いれば、導体プラグ７０ａと配線４４との間のコンタクト抵抗を十分に低くすることが可能となる。【０１３０】
このような理由により、本変形例では、第１の膜６０ａの材料としてＺｒＢＮ膜を用いている。【０１３１】
なお、ＺｒＢＮ膜６０ａは非晶質の導電膜であるが、層間絶縁膜４７、５０等から放出される酸素は、ＺｒＢＮ膜６０ａをある程度通り抜ける。従って、第１の膜６０ａの材料としてＺｒＢＮ膜を用いたとしても、ＣｕＭｎ膜６１をＭｎＯＸ膜６２に変化させることが可能である。【０１３２】
ＺｒＢＮ膜６０ａが形成された開口部５８内には、Ｍｎを含む酸化物より成る第２の膜（バリア膜）６２が形成されている。ここでは、第２の膜６２として、ＭｎＯＸ膜が形成されている。第２の膜６２は、ＺｒＢＮ膜６０ａが形成されたコンタクトホール５２の側面、並びに、ＺｒＢＮ膜６０ａが形成された溝５４の側面及び底面に形成されている。第２の膜６２の膜厚は、２〜５ｎｍ程度である。ＭｎＯＸより成る第２の膜６２は、Ｃｕの拡散を防止するバリア膜として機能する。【０１３３】
コンタクトホール５２の底部における第１の膜６０ａ上には、ＣｕＭｎより成る導電膜６１が形成されている。かかる導電膜６１の膜厚は、例えば１〜５ｎｍ程度である。【０１３４】
下地膜６３及び導電膜６１が形成された開口部５８内には、Ｃｕ又はＣｕ合金より成る導電体７０が埋め込まれている。即ち、導体プラグ７０ａと、導体プラグ７０ａと一体的に形成された配線７０ｂとを有する導電体７０が、開口部５８内に埋め込まれている。【０１３５】
導体プラグ７０ａ及び配線７０ｂが埋め込まれた層間絶縁膜５０上には、図示しない配線が更に形成されている。【０１３６】
こうして、本変形例による半導体装置が構成されている。【０１３７】
このように、本変形例では、膜厚を薄く設定した場合であっても密着性を十分に確保し得るＺｒＢＮ膜６０ａと、膜厚を薄く設定した場合であってもＣｕの拡散を十分に防止し得るＭｎＯＸ膜６２とにより、下地膜６３が構成されている。本変形例によっても、密着性やバリア性を損なうことなく下地膜６３の膜厚を極めて薄く設定することができるため、信頼性を損なうことなく導体プラグや配線を微細化することができる。【０１３８】
次に、本変形例による半導体装置の製造方法を図１１乃至図１３を用いて説明する。図１１乃至図１３は、本変形例による半導体装置の製造方法を示す工程断面図である。【０１３９】
まず、半導体基板１０に素子分離領域１２を形成する工程から、層間絶縁膜４７，５０に開口部５８を形成する工程までは、図２（ａ）乃至図６（ｂ）を用いて上述した半導体装置の製造方法と同様であるので、説明を省略する（図１１（ａ）参照）。【０１４０】
次に、図１１（ｂ）に示すように、全面に、例えばリモートプラズマＣＶＤ法により、ＺｒＢＮ膜６０ａを形成する。ＺｒＢＮ膜６０ａの膜厚は、例えば１ｎｍ〜１０ｎｍとする。より好ましくは、ＺｒＢＮ膜６０ａの膜厚は、１ｎｍ〜５ｎｍとする。ＺｒＢＮ膜６０ａを形成する際の原料としては、例えば、無機原料であるＺｒ（ＢＨ４）４を用いる。ＺｒＢＮ膜６０ａの成膜条件は、例えば以下の通りとする。キャリアガスとしては、例えばＡｒガスを用いる。プラズマを生成するためのガスとしては、例えばＮＨ３ガスとＨ２ガスとを用いる。基板温度は、例えば１８０〜３００℃とする。成膜室内の圧力は、例えば１５０Ｐａ程度とする。【０１４１】
本変形例において、無機原料であるＺｒ（ＢＨ４）４を用いてＺｒＢＮ膜６０ａを形成するのは、以下のような理由によるものである。【０１４２】
即ち、有機原料であるＺｒ［Ｎ（Ｃ２Ｈ５）２］４を用いて形成されたＺｒＢＮ膜は、膜中に炭素が含まれているため、比抵抗が比較的大きいのに対し、無機原料であるＺｒ（ＢＨ４）４を用いて形成されたＺｒＢＮ膜６０ａは、膜中に炭素が含まれていないため、比抵抗が極めて小さい。このため、無機原料であるＺｒ（ＢＨ４）４を用いてＺｒＢＮ膜６０を形成すれば、導体プラグ７０ａと配線４４との間のコンタクト抵抗を十分に低くすることが可能となる。【０１４３】
また、有機原料であるＺｒ［Ｎ（Ｃ２Ｈ５）２］４の蒸気圧は、１２０℃にて０．１Ｔｏｒｒであるのに対し、無機原料であるＺｒ（ＢＨ４）４の蒸気圧は、２５℃にて１７Ｔｏｒｒである。即ち、Ｚｒ（ＢＨ４）４は、蒸気圧が比較的高いため、リアクタや配管に原料の残留物が付着しにくく、取り扱いが比較的容易である。【０１４４】
このような理由により、本変形例では、無機原料であるＺｒ（ＢＨ４）４を用いてＺｒＢＮ膜６０ａを形成する。【０１４５】
次に、図１２（ａ）に示すように、全面に、例えば物理気相成長法により、ＣｕＭｎ膜６１を形成する。より具体的には、例えばスパッタリング法により、ＣｕＭｎ膜６１を形成する。ＣｕＭｎ膜６１の膜厚は、例えば２〜４０ｎｍとする。ＣｕＭｎ膜６１を形成する際に用いるターゲットとしては、Ｍｎの濃度が０．１〜３０原子％であるＣｕＭｎより成るターゲットを用いる。このようなターゲットを用いてＣｕＭｎ膜６１を形成すると、ＣｕＭｎ膜６１におけるＭｎの濃度は、例えば０．１〜１０原子％となる。【０１４６】
次に、図１２（ｂ）に示すように、全面に、例えば硫酸銅浴を用い、電気めっき法により、Ｃｕ膜７０を形成する。Ｃｕ膜７０を形成する際、ＣｕＭｎ膜６１がシード膜として機能する。このため、本変形例では、ＣｕＭｎ膜６１と別個にシード膜を形成することを要しない。【０１４７】
次に、熱処理を行う。熱処理温度は、例えば４００℃程度とする。熱処理時間は、例えば３００秒程度とする。熱処理を行うと、層間絶縁膜４７，５０等から酸素が放出される。ＺｒＢＮ膜６０ａは非晶質膜であるが、酸素を通さないわけではない。従って、層間絶縁膜４７，５０等から放出された酸素は、ＺｒＢＮ膜６０ａ中を通って、ＣｕＭｎ膜６１に達する。これにより、層間絶縁膜４７，５０等から放出された酸素が、ＣｕＭｎ膜６１中のＭｎ原子と反応し、ＭｎＯＸ膜６２が形成される（図１３（ａ）参照）。ＭｎＯＸ膜６２は、ＺｒＢＮ膜６０ａが形成されたコンタクトホール５２の側面、並びに、ＺｒＢＮ膜６０ａが形成された溝５４の側面及び底面に形成される。ＭｎＯＸ膜６２の膜厚は、例えば２〜５ｎｍ程度となる。コンタクトホール５２の底部においては、ＣｕＭｎ膜６１に酸素が供給されないため、ＭｎＯＸ膜６２が形成されない。このため、コンタクトホール５２の底部においては、ＺｒＢＮ膜６０ａ上にＣｕＭｎ膜６１が残存することとなる。【０１４８】
なお、ここでは、かかる熱処理を一つの独立した工程として行う場合を例に説明したが、かかる熱処理を一つの独立した工程として行わなくてもよい。即ち、この段階で熱処理を行わなくても、後工程において絶縁膜等を形成する際に加熱が行われれば、ＭｎＯＸ膜６２を形成することが可能である。また、後工程において行われる他の熱処理によって、ＭｎＯＸ膜６２を形成することも可能である。従って、この段階で一つの独立した工程として熱処理を行わなくてもよい。【０１４９】
次に、例えばＣＭＰ法により、層間絶縁膜５０の表面が露出するまで、Ｃｕ膜７０、ＭｎＯＸ膜６２及びＺｒＢＮ膜６０ａを研磨する。【０１５０】
こうして、デュアルダマシン法により、Ｃｕより成る導体プラグ７０ａがコンタクトホール５２内に埋め込まれ、Ｃｕより成る配線７０ｂが溝７０ｂ内に埋め込まれる。即ち、導体プラグ７０ａと、導体プラグ７０ａと一体的に形成された配線７０ｂとを有する導電体７０が、開口部５８内に埋め込まれる（図１３（ｂ）参照）。【０１５１】
この後、図示しない多層配線や電極パッド等を更に形成する。【０１５２】
こうして、本変形例による半導体装置が製造される。【０１５３】
このように、第１の膜６０ａの材料としてＺｒＢＮ膜を用いてもよい。【０１５４】
（変形例（その２））
次に、本実施形態による半導体装置及びその製造方法の変形例（その２）を図１４乃至図１７を用いて説明する。図１４は、本変形例による半導体装置を示す断面図である。【０１５５】
本変形例による半導体装置は、第１の膜６０ｂの材料としてＺｒＮ膜が用いられていることに特徴がある。【０１５６】
図１４に示すように、開口部５８内には、Ｚｒを含む化合物より成る第１の膜（密着膜）６０ａが形成されている。ここでは、第１の膜６０ｂの材料として、ＺｒＮ膜が用いられている。ＺｒＮ膜６０ｂは、コンタクトホール５２の側面及び底面、並びに、溝５４の側面及び底面に形成されている。ＺｒＮ膜６０ｂは、非晶質の導電膜である。ＺｒＮ膜６０ｂには、炭素が含まれていない。ＺｒＮ膜６０ｂは、ほぼ均一な膜厚で形成されている。ＺｒＮ膜６０ｂの膜厚は、例えば１ｎｍ〜１０ｎｍとする。より好ましくは、ＺｒＮ膜６０ｂの膜厚は、１ｎｍ〜５ｎｍとする。【０１５７】
本変形例において、第１の膜６０ｂの材料としてＺｒＮ膜を用いているのは、以下のような理由によるものである。【０１５８】
即ち、ＺｒＮ膜６０ｂは、ＺｒＢ２膜と同様にＺｒを含む材料であるため、Ｃｕより成る導体プラグ７０ａ及び配線７０ｂの下地に対する密着性を確保するのに適している。【０１５９】
また、ＺｒＮ膜６０ｂは、ＺｒＢ２膜と同様にＣＶＤ法により形成することが可能であるため、薄く均一に形成することが可能である。しかも、ＺｒＮ膜６０ｂは、薄く形成した場合であっても十分な密着性を確保し得る。第１の膜６０ｂの膜厚を薄く設定し得るため、下地膜６３の膜厚を薄く設定することが可能となる。このため、第１の膜６０ｂの材料としてＺｒＮ膜を用いれば、コンタクトホール５２の径や溝５４の幅を小さくした場合であっても、導体プラグ７０ａの径や配線７０ｂの幅を十分に大きく確保することが可能となる。【０１６０】
また、ＺｒＮ膜６０ｂは無機原料を用いて形成することが可能であるため、炭素を含まないＺｒＮ膜６０ｂを形成することが可能である。無機原料を用いて形成されたＺｒＮ膜は炭素を含まないため、比抵抗値が極めて小さい。このため、第１の膜６０ｂとして炭素を含まないＺｒＮ膜を用いれば、導体プラグ７０ａと配線４４との間のコンタクト抵抗を十分に低くすることが可能となる。【０１６１】
このような理由により、本変形例では、第１の膜６０ｂの材料としてＺｒＮ膜を用いている。【０１６２】
なお、ＺｒＮ膜６０ｂは非晶質の導電膜であるが、層間絶縁膜４７、５０等から放出される酸素は、ＺｒＮ膜６０ｂをある程度通り抜ける。従って、第１の膜６０ｂの材料としてＺｒＮ膜を用いたとしても、ＣｕＭｎ膜６１をＭｎＯＸ膜６２に変化させることが可能である。【０１６３】
ＺｒＮ膜６０ｂが形成された開口部５８内には、Ｍｎを含む酸化物より成る第２の膜（バリア膜）６２が形成されている。ここでは、第２の膜６２として、ＭｎＯＸ膜が形成されている。第２の膜６２は、ＺｒＮ膜６０ｂが形成されたコンタクトホール５２の側面、並びに、ＺｒＮ膜６０ｂが形成された溝５４の側面及び底面に形成されている。第２の膜６２の膜厚は、例えば２〜５ｎｍ程度である。ＭｎＯＸより成る第２の膜６２は、Ｃｕの拡散を防止するバリア膜として機能する。【０１６４】
コンタクトホール５２の底部における第１の膜６０上には、ＣｕＭｎより成る導電膜６１が形成されている。かかる導電膜６１の膜厚は、例えば１〜５ｎｍ程度である。【０１６５】
下地膜６３及び導電膜６１が形成された開口部５８内には、Ｃｕ又はＣｕ合金より成る導電体７０が埋め込まれている。即ち、導体プラグ７０ａと、導体プラグ７０ａと一体的に形成された配線７０ｂとを有する導電体７０が、開口部５８内に埋め込まれている。【０１６６】
導体プラグ７０ａ及び配線７０ｂが埋め込まれた層間絶縁膜５０上には、図示しない配線が更に形成されている。【０１６７】
こうして、本変形例による半導体装置が構成されている。【０１６８】
このように、本変形例では、膜厚を薄く設定した場合であっても密着性を十分に確保し得るＺｒＮ膜６０ｂと、膜厚を薄く設定した場合であってもＣｕの拡散を十分に防止し得るＭｎＯＸ膜６２とにより、下地膜６３が構成されている。本変形例によっても、密着性やバリア性を損なうことなく下地膜６３の膜厚を極めて薄く設定することができるため、信頼性を損なうことなく導体プラグや配線を微細化することができる。【０１６９】
次に、本変形例による半導体装置の製造方法を図１５乃至図１７を用いて説明する。図１５乃至図１７は、本変形例による半導体装置の製造方法を示す工程断面図である。【０１７０】
まず、半導体基板１０に素子分離領域１２を形成する工程から、層間絶縁膜４７，５０に開口部５８を形成する工程までは、図２（ａ）乃至図６（ｂ）を用いて上述した半導体装置の製造方法と同様であるので、説明を省略する（図１５（ａ）参照）。【０１７１】
次に、図１５（ｂ）に示すように、全面に、例えばＣＶＤ法により、ＺｒＮ膜６０ｂを形成する。ＺｒＮ膜６０ｂの膜厚は、例えば１〜１０ｎｍとする。より好ましくは、ＺｒＮ膜６０ａの膜厚は、１〜５ｎｍとする。ＺｒＮ膜６０ｂを形成する際の原料としては、例えば、Ｚｒ［Ｎ（Ｃ２Ｈ５）２］４を用いる。ＺｒＮ膜６０ｂの成膜条件は、例えば以下の通りとする。バブラーの設定温度は、例えば５０℃とする。キャリアガスとしては、例えばＨｅガスを用いる。Ｈｅガスの流量は、例えば２００ｓｃｃｍとする。基板温度は、例えば２００〜２５０℃とする。成膜室内の圧力は、例えば１０００Ｐａ程度とする。【０１７２】
次に、図１６（ａ）に示すように、全面に、例えば物理気相成長法により、ＣｕＭｎ膜６１を形成する。より具体的には、例えばスパッタリング法により、ＣｕＭｎ膜６１を形成する。ＣｕＭｎ膜６１の膜厚は、例えば１０〜４０ｎｍとする。ＣｕＭｎ膜６１を形成する際に用いるターゲットとしては、Ｍｎの濃度が０．１〜３０原子％であるＣｕＭｎより成るターゲットを用いる。このようなターゲットを用いてＣｕＭｎ膜６１を形成すると、ＣｕＭｎ膜６１におけるＭｎの濃度は、例えば０．１〜１０原子％となる。【０１７３】
次に、図１６（ｂ）に示すように、全面に、例えば硫酸銅浴を用い、電気めっき法により、Ｃｕ膜７０を形成する。Ｃｕ膜７０を形成する際、ＣｕＭｎ膜６１がシード膜として機能する。このため、本変形例では、ＣｕＭｎ膜６１と別個にシード膜を形成することを要しない。【０１７４】
次に、熱処理を行う。熱処理温度は、例えば４００℃程度とする。熱処理時間は、例えば３００秒程度とする。熱処理を行うと、層間絶縁膜４７，５０等から酸素が放出される。ＺｒＮ膜６０ｂは非晶質膜であるが、酸素を通さないわけではない。従って、層間絶縁膜４７，５０等から放出された酸素は、ＺｒＮ膜６０ｂ中を通って、ＣｕＭｎ膜６１に達する。これにより、層間絶縁膜４７，５０等から放出された酸素が、ＣｕＭｎ膜６１中のＭｎ原子と反応し、ＭｎＯＸ膜６２が形成される（図１７（ａ）参照）。ＭｎＯＸ膜６２は、ＺｒＮ膜６０ｂが形成されたコンタクトホール５２の側面、並びに、ＺｒＮ膜６０ｂが形成された溝５４の側面及び底面に形成される。ＭｎＯＸ膜６２の膜厚は、例えば１〜５ｎｍ程度となる。コンタクトホール５２の底部においては、ＣｕＭｎ膜６１に酸素が供給されないため、ＭｎＯＸ膜６２が形成されない。このため、コンタクトホール５２の底部においては、ＺｒＮ膜６０ｂ上にＣｕＭｎ膜６１が残存することとなる。【０１７５】
なお、ここでは、かかる熱処理を一つの独立した工程として行う場合を例に説明したが、かかる熱処理を一つの独立した工程として行わなくてもよい。即ち、この段階で熱処理を行わなくても、後工程において絶縁膜等を形成する際に加熱が行われれば、ＭｎＯＸ膜６２を形成することが可能である。また、後工程において行われる他の熱処理によって、ＭｎＯＸ膜６２を形成することも可能である。従って、この段階で一つの独立した工程として熱処理を行わなくてもよい。【０１７６】
次に、例えばＣＭＰ法により、層間絶縁膜５０の表面が露出するまで、Ｃｕ膜７０、ＭｎＯＸ膜６２及びＺｒＮ膜６０ｂを研磨する。【０１７７】
こうして、デュアルダマシン法により、Ｃｕより成る導体プラグ７０ａがコンタクトホール５２内に埋め込まれ、Ｃｕより成る配線７０ｂが溝７０ｂ内に埋め込まれる。即ち、導体プラグ７０ａと、導体プラグ７０ａと一体的に形成された配線７０ｂとを有する導電体７０が、開口部５８内に埋め込まれる（図１７（ｂ）参照）。【０１７８】
この後、図示しない多層配線や電極パッド等を更に形成する。【０１７９】
こうして、本変形例による半導体装置が製造される。【０１８０】
このように、第１の膜６０ｂの材料としてＺｒＮ膜を用いてもよい。【０１８１】
［第２実施形態］
本発明の第２実施形態による半導体装置及びその製造方法を図１８乃至図２１を用いて説明する。図１乃至図１７に示す第１実施形態による半導体装置及びその製造方法と同一の構成要素には、同一の符号を付して説明を省略または簡潔にする。【０１８２】
本実施形態による半導体装置及びその製造方法は、コンタクトホール５２の底部において第１の膜６０が除去されていることに主な特徴がある。【０１８３】
（半導体装置）
まず、本実施形態による半導体装置を図１８を用いて説明する。図１８は、本実施形態による半導体装置を示す断面図である。【０１８４】
図１８に示すように、開口部５８内には、Ｚｒを含む化合物より成る第１の膜（密着膜）６０が形成されている。ここでは、第１の膜６０の材料として、ＺｒＢ２膜が用いられている。ＺｒＢ２膜６０は、コンタクトホール５２の側面、並びに、溝５４の側面及び底面に形成されている。コンタクトホール５２の底部においては、ＺｒＢ２膜６０は除去されている。本実施形態において、コンタクトホール５２の底部のＺｒＢ２膜６０が除去されているのは、導体プラグ７０ａと配線４４との間のコンタクト抵抗を低減するためである。【０１８５】
ＺｒＢ２膜６０が形成された開口部５８内には、Ｍｎを含む酸化物より成る第２の膜（バリア膜）６２が形成されている。ここでは、第２の膜６２として、ＭｎＯＸ膜が形成されている。第２の膜６２は、ＺｒＢ２膜６０が形成されたコンタクトホール５２の側面、並びに、ＺｒＢ２膜６０が形成された溝５４の側面及び底面に形成されている。【０１８６】
ＺｒＢ２膜６０とＭｎＯＸ膜６２とにより、下地膜６３が構成されている。【０１８７】
コンタクトホール５２の底部における配線４４上には、ＣｕＭｎより成る導電膜６１が形成されている。【０１８８】
下地膜６３及び導電膜６１が形成された開口部５８内には、Ｃｕ又はＣｕ合金より成る導電体７０が埋め込まれている。即ち、導体プラグ７０ａと、導体プラグ７０ａと一体的に形成された配線７０ｂとを有する導電体７０が、開口部５８内に埋め込まれている。【０１８９】
導体プラグ７０ａ及び配線７０ｂが埋め込まれた層間絶縁膜５０上には、図示しない配線が更に形成されている。【０１９０】
こうして、本変形例による半導体装置が構成されている。【０１９１】
本実施形態による半導体装置は、コンタクトホール５２の底部においてＺｒＢ２より成る第１の膜６０が除去されていることに主な特徴がある。本実施形態では、コンタクトホール５２の底部においてＺｒＢ２膜６０が除去されているため、導体プラグ７０ａと配線４４との間にはＣｕＭｎ膜６１のみが存在している。このため、本実施形態によれば、コンタクトホール５２の底部にＺｒＢ２膜６０とＣｕＭｎ膜６１とが存在している場合と比較して、導体プラグ７０ａと配線４４との間のコンタクト抵抗を低減することが可能となる。【０１９２】
（半導体装置の製造方法）
次に、本実施形態による半導体装置の製造方法を図１９乃至図２１を用いて説明する。図１９乃至図２１は、本実施形態による半導体装置の製造方法を示す工程断面図である。【０１９３】
まず、半導体基板１０に素子分離領域１２を形成する工程から、層間絶縁膜４７，５０に開口部５８を形成する工程までは、図２（ａ）乃至図６（ｂ）を用いて上述した第１実施形態による半導体装置の製造方法と同様であるので、説明を省略する（図１９（ａ）参照）。【０１９４】
次に、図７（ａ）を用いて上述した第１実施形態による半導体装置の製造方法と同様にして、全面に、例えばＣＶＤ法により、ＺｒＢ２膜６０を形成する（図１９（ｂ）参照）。【０１９５】
次に、図２０（ａ）に示すように、全面に、例えば物理気相成長法により、ＣｕＭｎ膜６１を形成する。より具体的には、例えばスパッタリング法により、ＣｕＭｎ膜６１を形成する。ＣｕＭｎ膜６１の膜厚は、例えば１０〜４０ｎｍとする。ＣｕＭｎ膜６１を形成する際に用いるターゲットとしては、Ｍｎの濃度が０．１〜３０原子％であるＣｕＭｎより成るターゲットを用いる。このようなターゲットを用いてＣｕＭｎ膜６１を形成すると、ＣｕＭｎ膜６１におけるＭｎの濃度は、例えば０．１〜１０原子％となる。【０１９６】
ＣｕＭｎ膜６１を成膜する際には、コンタクトホール５２の底部に存在しているＺｒＢ２膜６０をＣｕイオン又はＭｎイオンにより選択的に除去しつつ、ＣｕＭｎ膜６１が全面に形成されるような条件で成膜を行う。ＣｕＭｎ膜６１の成膜条件は、例えば以下の通りとする。ターゲット電力は、例えば１〜１００ｋＷ程度とする。基板バイアスは、例えば１〜１００Ｗ程度とする。このような条件でＣｕＭｎ膜６１を成膜すれば、コンタクトホール５２の底部に存在しているＺｒＢ２膜６０をＣｕイオン又はＭｎイオンにより選択的に除去しつつ、ＣｕＭｎ膜６１を全面に成膜することができる。コンタクトホール５２の底部のＺｒＢ２膜６０が除去されるため、良好なコンタクトを得ることが可能となる。なお、溝５４の幅はコンタクトホール５２の径に対して十分に大きいため、溝５４の底面に存在しているＺｒＢ２膜６０は、ＣｕＭｎ膜６１を成膜する際にＣｕイオン又はＭｎイオンにより殆どエッチングされない。従って、溝５４の底面のＺｒＢ２膜６０が消失してしまうことはない。【０１９７】
次に、図２０（ｂ）に示すように、全面に、例えば硫酸銅浴を用い、電気めっき法により、Ｃｕ膜７０を形成する。Ｃｕ膜７０を形成する際、ＣｕＭｎ膜６１がシード膜として機能する。このため、本実施形態では、ＣｕＭｎ膜６１と別個にシード膜を形成することを要しない。【０１９８】
次に、熱処理を行う。熱処理温度は、例えば４００℃程度とする。熱処理時間は、例えば３００秒程度とする。熱処理を行うと、層間絶縁膜４７，５０等から酸素が放出される。ＺｒＢ２膜６０は多結晶質の膜であるため、層間絶縁膜４７，５０等から放出された酸素は、ＺｒＢ２膜６０の結晶粒界を通って、ＣｕＭｎ膜６１に達する。これにより、層間絶縁膜４７，５０等から放出された酸素が、ＣｕＭｎ膜６１中のＭｎ原子と反応し、ＭｎＯＸ膜６２が形成される（図２１（ａ）参照）。ＭｎＯＸ膜６２は、ＺｒＢ２膜６０が形成されたコンタクトホール５２の側面、並びに、ＺｒＢ２膜６０が形成された溝５４の側面及び底面に形成される。ＭｎＯＸ膜６２の膜厚は、例えば２〜５ｎｍ程度となる。コンタクトホール５２の底部においては、ＣｕＭｎ膜６１に酸素が供給されないため、ＭｎＯＸ膜６２が形成されない。このため、コンタクトホール５２の底部においては、ＺｒＢ２膜６０上にＣｕＭｎ膜６１が残存することとなる。【０１９９】
なお、ここでは、かかる熱処理を一つの独立した工程として行う場合を例に説明したが、かかる熱処理を一つの独立した工程として行わなくてもよい。即ち、この段階で熱処理を行わなくても、後工程において絶縁膜等を形成する際に加熱が行われれば、ＭｎＯＸ膜６２を形成することが可能である。また、後工程において行われる他の熱処理によって、ＭｎＯＸ膜６２を形成することも可能である。従って、この段階で一つの独立した工程として熱処理を行わなくてもよい。【０２００】
次に、例えばＣＭＰ法により、層間絶縁膜５０の表面が露出するまで、Ｃｕ膜７０、ＭｎＯＸ膜６２及びＺｒＢ２膜６０を研磨する。【０２０１】
こうして、デュアルダマシン法により、Ｃｕより成る導体プラグ７０ａがコンタクトホール５２内に埋め込まれ、Ｃｕより成る配線７０ｂが溝７０ｂ内に埋め込まれる。即ち、導体プラグ７０ａと、導体プラグ７０ａと一体的に形成された配線７０ｂとを有する導電体７０が、開口部５８内に埋め込まれる（図２１（ｂ）参照）。【０２０２】
この後、図示しない多層配線や電極パッド等を更に形成する。【０２０３】
こうして、本実施形態による半導体装置が製造される。【０２０４】
このように、本実施形態では、コンタクトホール５２の底部のＺｒＢ２より成る第１の膜６０が除去される。本実施形態によれば、コンタクトホール５２の底部の第１の膜６０が除去されるため、導体プラグ７０ａと配線４４との間にはＣｕＭｎより成る第２の膜６１のみが存在する。このため、本実施形態によれば、コンタクトホール５２の底部に第１の膜６０と第２の膜６１とが存在している場合と比較して、導体プラグ７０ａと配線４４との間のコンタクト抵抗を低減することが可能となる。【０２０５】
［第３実施形態］
本発明の第３実施形態による半導体装置の製造方法を図２２乃至図２５を用いて説明する。図２２乃至図２５は、本実施形態による半導体装置の製造方法を示す工程断面図である。図１乃至図２１に示す第１又は第２実施形態による半導体装置及びその製造方法と同一の構成要素には、同一の符号を付して説明を省略または簡潔にする。【０２０６】
本実施形態による半導体装置及びその製造方法は、ＺｒＢ２より成る第１の膜６０を形成した後に、コンタクトホール５２の底部の第１の膜６０を選択的に除去し、この後、ＣｕＭｎ膜６１を形成することに主な特徴がある。【０２０７】
まず、半導体基板１０に素子分離領域１２を形成する工程から、層間絶縁膜４７，５０に開口部５８を形成する工程までは、図２（ａ）乃至図６（ｂ）を用いて上述した第１実施形態による半導体装置の製造方法と同様であるので、説明を省略する（図２２（ａ）参照）。【０２０８】
次に、図７（ａ）を用いて上述した第１実施形態による半導体装置の製造方法と同様にして、全面に、例えばＣＶＤ法により、ＺｒＢ２より成る第１の膜６０を形成する（図２２（ｂ）参照）。【０２０９】
次に、図２３（ａ）に示すように、例えばＡｒイオンを用いて、コンタクトホール５２の底部のＺｒＢ２膜６０を選択的にエッチング除去する。コンタクトホール５２の底部のＺｒＢ２膜６０を選択的にエッチング除去する際の条件は、例えば以下の通りとする。ターゲット電力は、例えば１〜１００ｋＷ程度とする。基板バイアスは、例えば２００〜３５０Ｗとする。このような条件に設定すれば、Ａｒイオンがコンタクトホール５２の底部に集中に達し、コンタクトホール５２の底部のＺｒＢ２膜６０を選択的に除去することができる。コンタクトホール５２の底部のＺｒＢ２膜６０が除去されるため、良好なコンタクトを得ることが可能となる。【０２１０】
なお、溝５４の底面はコンタクトホール５２の径に対して十分に大きいため、溝５４の底面にはＡｒイオンは集中しない。このため、溝５４の底面に存在しているＺｒＢ２膜６０は、Ａｒイオンにより殆どエッチングされない。従って、溝５４の底面のＺｒＢ２膜６０が消失してしまうことはない。【０２１１】
次に、図２３（ｂ）に示すように、全面に、例えば物理気相成長法により、ＣｕＭｎ膜６１を形成する。より具体的には、例えばスパッタリング法により、ＣｕＭｎ膜６１を形成する。ＣｕＭｎ膜６１の膜厚は、例えば１０〜４０ｎｍとする。ＣｕＭｎ膜６１を形成する際に用いるターゲットとしては、Ｍｎの濃度が０．１〜３０原子％であるＣｕＭｎより成るターゲットを用いる。このようなターゲットを用いてＣｕＭｎ膜６１を形成すると、ＣｕＭｎ膜６１におけるＭｎの濃度は、例えば０．１〜１０原子％となる。【０２１２】
次に、図２４（ａ）に示すように、全面に、例えば硫酸銅浴を用い、電気めっき法により、Ｃｕ膜７０を形成する。Ｃｕ膜７０を形成する際、ＣｕＭｎ膜６１がシード膜として機能する。このため、本実施形態では、ＣｕＭｎ膜６１と別個にシード膜を形成することを要しない。【０２１３】
次に、熱処理を行う。熱処理温度は、例えば４００℃程度とする。熱処理時間は、例えば３００秒程度とする。熱処理を行うと、層間絶縁膜４７，５０等から酸素が放出される。ＺｒＢ２膜６０は多結晶質の膜であるため、層間絶縁膜４７，５０等から放出された酸素は、ＺｒＢ２膜６０の結晶粒界を通って、ＣｕＭｎ膜６１に達する。これにより、層間絶縁膜４７，５０等から放出された酸素が、ＣｕＭｎ膜６１中のＭｎ原子と反応し、ＭｎＯＸ膜６２が形成される（図２４（ｂ）参照）。ＭｎＯＸ膜６２は、ＺｒＢ２膜６０が形成されたコンタクトホール５２の側面、並びに、ＺｒＢ２膜６０が形成された溝５４の側面及び底面に形成される。ＭｎＯＸ膜６２の膜厚は、例えば２〜５ｎｍ程度となる。コンタクトホール５２の底部においては、ＣｕＭｎ膜６１に酸素が供給されないため、ＭｎＯＸ膜６２が形成されない。このため、コンタクトホール５２の底部においては、ＺｒＢ２膜６０上にＣｕＭｎ膜６１が残存することとなる。【０２１４】
なお、ここでは、かかる熱処理を一つの独立した工程として行う場合を例に説明したが、かかる熱処理を一つの独立した工程として行わなくてもよい。即ち、この段階で熱処理を行わなくても、後工程において絶縁膜等を形成する際に加熱が行われれば、ＭｎＯＸ膜６２を形成することが可能である。また、後工程において行われる他の熱処理によって、ＭｎＯＸ膜６２を形成することも可能である。従って、この段階で一つの独立した工程として熱処理を行わなくてもよい。【０２１５】
次に、例えばＣＭＰ法により、層間絶縁膜５０の表面が露出するまで、Ｃｕ膜７０、ＭｎＯＸ膜６２及びＺｒＢ２膜６０を研磨する。【０２１６】
こうして、デュアルダマシン法により、Ｃｕより成る導体プラグ７０ａがコンタクトホール５２内に埋め込まれ、Ｃｕより成る配線７０ｂが溝７０ｂ内に埋め込まれる。即ち、導体プラグ７０ａと、導体プラグ７０ａと一体的に形成された配線７０ｂとを有する導電体７０が、開口部５８内に埋め込まれる（図２５参照）。【０２１７】
この後、図示しない多層配線や電極パッド等を更に形成する。【０２１８】
こうして、本実施形態による半導体装置が製造される。【０２１９】
このように、ＺｒＢ２より成る第１の膜６０を形成した後に、コンタクトホール５２の底部の第１の膜６０を選択的に除去し、この後、ＣｕＭｎより成る第２の膜６１を形成してもよい。本実施形態においても、コンタクトホール５２の底部の第１の膜６０が除去されるため、導体プラグ７０ａと配線４４との間には第２の膜６１のみが存在する。このため、本実施形態によれば、コンタクトホール５２の底部に第１の６０と第２の膜６１とが存在している場合と比較して、導体プラグ７０ａと配線４４との間のコンタクト抵抗を低減することが可能となる。【０２２０】
［第４実施形態］
本発明の第４実施形態による半導体装置及びその製造方法を図２６乃至図３０を用いて説明する。図１乃至図２５に示す第１乃至第３実施形態による半導体装置及びその製造方法と同一の構成要素には、同一の符号を付して説明を省略または簡潔にする。【０２２１】
本実施形態による半導体装置及びその製造方法は、コンタクトホール５２の底部においてＣｕＭｎ膜６１が除去されていることに主な特徴がある。【０２２２】
（半導体装置）
まず、本実施形態による半導体装置を図２６を用いて説明する。図２６は、本実施形態による半導体装置を示す断面図である。【０２２３】
図２６に示すように、開口部５８内には、Ｚｒを含む化合物より成る第１の膜６０が形成されている。ここでは、第１の膜６０の材料として、ＺｒＢ２膜が用いられている。ＺｒＢ２膜６０は、コンタクトホール５２の側面、並びに、溝５４の側面及び底面に形成されている。コンタクトホール５２の底部においては、ＺｒＢ２膜６０は除去されている。本実施形態において、コンタクトホール５２の底部のＺｒＢ２膜６０が除去されているのは、導体プラグ７０ａと配線４４との間のコンタクト抵抗を低減するためである。【０２２４】
ＺｒＢ２膜６０が形成された開口部５８内には、Ｍｎを含む酸化物より成る第２の膜６２が形成されている。ここでは、第２の膜６２として、ＭｎＯＸ膜が形成されている。第２の膜６２は、ＺｒＢ２膜６０が形成されたコンタクトホール５２の側面、並びに、ＺｒＢ２膜６０が形成された溝５４の側面及び底面に形成されている。【０２２５】
ＺｒＢ２膜６０とＭｎＯＸ膜６２とにより、下地膜６３が構成されている。【０２２６】
コンタクトホール５２の底部には、ＣｕＭｎより成る導電膜６１が存在していない。【０２２７】
下地膜６３が形成された開口部５８内には、Ｃｕ又はＣｕ合金より成る導電体７０が埋め込まれている。即ち、導体プラグ７０ａと、導体プラグ７０ａと一体的に形成された配線７０ｂとを有する導電体７０が、開口部５８内に埋め込まれている。【０２２８】
導体プラグ７０ａ及び配線７０ｂが埋め込まれた層間絶縁膜５０上には、図示しない配線が更に形成されている。【０２２９】
こうして、本実施形態による半導体装置が構成されている。【０２３０】
本実施形態による半導体装置は、コンタクトホール５２の底部においてＣｕＭｎより成る導電膜６１が除去されていることに主な特徴がある。本実施形態では、コンタクトホール５２の底部においてＣｕＭｎ膜６１が除去されているため、導体プラグ７０ａと配線４４とが直接接続されている。このため、本実施形態によれば、コンタクトホール５２の底部にＣｕＭｎ膜６１が存在している場合と比較して、導体プラグ７０ａと配線４４との間のコンタクト抵抗を低減することが可能となる。【０２３１】
（半導体装置の製造方法）
次に、本実施形態による半導体装置の製造方法を図２７乃至図３０を用いて説明する。図２７乃至図３０は、本実施形態による半導体装置の製造方法を示す工程断面図である。【０２３２】
まず、半導体基板１０に素子分離領域１２を形成する工程から、層間絶縁膜４７，５０に開口部５８を形成する工程までは、図２（ａ）乃至図６（ｂ）を用いて上述した第１実施形態による半導体装置の製造方法と同様であるので、説明を省略する（図２７（ａ）参照）。【０２３３】
次に、図７（ａ）を用いて上述した第１実施形態による半導体装置の製造方法と同様にして、全面に、例えばＣＶＤ法により、ＺｒＢ２より成る第１の膜６０を形成する（図２７（ｂ）参照）。【０２３４】
次に、図２８（ａ）に示すように、全面に、例えば物理気相成長法により、ＣｕＭｎ膜６１を形成する。より具体的には、例えばスパッタリング法により、ＣｕＭｎ膜６１を形成する。ＣｕＭｎ膜６１の膜厚は、例えば１０〜４０ｎｍとする。ＣｕＭｎ膜６１を形成する際に用いるターゲットとしては、Ｍｎの濃度が０．１〜３０原子％であるＣｕＭｎより成るターゲットを用いる。このようなターゲットを用いてＣｕＭｎ膜６１を形成すると、ＣｕＭｎ膜６１におけるＭｎの濃度は、例えば０．１〜１０原子％となる。【０２３５】
ＣｕＭｎ膜６１を成膜する際には、コンタクトホール５２の底部に存在しているＺｒＢ２膜６０をＣｕイオン又はＭｎイオンにより選択的に除去しつつ、ＣｕＭｎ膜６１が全面に形成されるような条件で成膜を行う。ＣｕＭｎ膜６１の成膜条件は、例えば以下の通りとする。ターゲット電力は、例えば１〜１００ｋＷ程度とする。基板バイアスは、例えば２００〜３５０Ｗ程度とする。このような条件でＣｕＭｎ膜６１を成膜すれば、コンタクトホール５２の底部に存在しているＺｒＢ２膜６０をＣｕイオン又はＭｎイオンにより選択的に除去しつつ、ＣｕＭｎ膜６１を全面に成膜することができる。コンタクトホール５２の底部のＺｒＢ２膜６０が除去されるため、良好なコンタクトを得ることが可能となる。なお、溝５４の幅はコンタクトホール５２の径に対して十分に大きいため、溝５４の底面に存在しているＺｒＢ２膜６０は、ＣｕＭｎ膜６１を成膜する際にＣｕイオン又はＭｎイオンにより殆どエッチングされない。従って、溝５４の底面のＺｒＢ２膜６０が消失してしまうことはない。【０２３６】
次に、図２８（ｂ）に示すように、例えばＡｒイオンを用いて、コンタクトホール５２の底部のＣｕＭｎ膜６１を選択的にエッチング除去する。コンタクトホール５２の底部のＣｕＭｎ膜６１を選択的にエッチング除去する際の条件は、例えば以下の通りとする。ターゲット電力は、例えば１〜１０ｋＷ程度とする。基板バイアスは、例えば２００〜４００Ｗとする。このような条件に設定すれば、Ａｒイオンがコンタクトホール５２の底部に集中に達し、コンタクトホール５２の底部のＣｕＭｎ膜６１を選択的に除去することができる。コンタクトホール５２の底部のＣｕＭｎ膜６１が除去されるため、良好なコンタクトを得ることが可能となる。【０２３７】
なお、溝５４の底面はコンタクトホール５２の径に対して十分に大きいため、溝５４の底面にはＡｒイオンは集中しない。このため、溝５４の底面に存在しているＺｒＢ２膜６０は、Ａｒイオンにより殆どエッチングされない。従って、溝５４の底面のＺｒＢ２膜６０が消失してしまうことはない。【０２３８】
次に、図２９（ａ）に示すように、全面に、例えば硫酸銅浴を用い、電気めっき法により、Ｃｕ膜７０を形成する。Ｃｕ膜７０を形成する際、ＣｕＭｎ膜６１がシード膜として機能する。このため、本実施形態では、ＣｕＭｎ膜６１と別個にシード膜を形成することを要しない。【０２３９】
次に、熱処理を行う。熱処理温度は、例えば４００℃程度とする。熱処理時間は、例えば１８０秒程度とする。熱処理を行うと、層間絶縁膜４７，５０等から酸素が放出される。ＺｒＢ２膜６０は多結晶質の膜であるため、層間絶縁膜４７，５０等から放出された酸素は、ＺｒＢ２膜６０の結晶粒界を通って、ＣｕＭｎ膜６１に達する。これにより、層間絶縁膜４７，５０等から放出された酸素が、ＣｕＭｎ膜６１中のＭｎ原子と反応し、ＭｎＯＸ膜６２が形成される（図２９（ｂ）参照）。ＭｎＯＸ膜６２は、ＺｒＢ２膜６０が形成されたコンタクトホール５２の側面、並びに、ＺｒＢ２膜６０が形成された溝５４の側面及び底面に形成される。ＭｎＯＸ膜６２の膜厚は、例えば２〜５ｎｍ程度となる。【０２４０】
なお、ここでは、かかる熱処理を一つの独立した工程として行う場合を例に説明したが、かかる熱処理を一つの独立した工程として行わなくてもよい。即ち、この段階で熱処理を行わなくても、後工程において絶縁膜等を形成する際に加熱が行われれば、ＭｎＯＸ膜６２を形成することが可能である。また、後工程において行われる他の熱処理によって、ＭｎＯＸ膜６２を形成することも可能である。従って、この段階で一つの独立した工程として熱処理を行わなくてもよい。【０２４１】
次に、例えばＣＭＰ法により、層間絶縁膜５０の表面が露出するまで、Ｃｕ膜７０、ＭｎＯＸ膜６２及びＺｒＢ２膜６０を研磨する。【０２４２】
こうして、デュアルダマシン法により、Ｃｕより成る導体プラグ７０ａがコンタクトホール５２内に埋め込まれ、Ｃｕより成る配線７０ｂが溝７０ｂ内に埋め込まれる。即ち、導体プラグ７０ａと、導体プラグ７０ａと一体的に形成された配線７０ｂとを有する導電体７０が、開口部５８内に埋め込まれる（図３０参照）。【０２４３】
この後、図示しない多層配線や電極パッド等を更に形成する。【０２４４】
こうして、本実施形態による半導体装置が製造される。【０２４５】
このように、本実施形態によれば、コンタクトホール５２の底部のＣｕＭｎ膜６１を除去するため、導体プラグ７０ａと配線４４とが直接接続される。このため、本実施形態によれば、コンタクトホール５２の底部にＣｕＭｎ膜６１が存在している場合と比較して、導体プラグ７０ａと配線４４との間のコンタクト抵抗を更に低減することが可能となる。【０２４６】
［第５実施形態］
本発明の第５実施形態による半導体装置の製造方法を図３１乃至図３４を用いて説明する。図３１乃至図３４は、本実施形態による半導体装置の製造方法を示す工程断面図である。図１乃至図３０に示す第１乃至第４実施形態による半導体装置及びその製造方法と同一の構成要素には、同一の符号を付して説明を省略または簡潔にする。【０２４７】
本実施形態による半導体装置の製造方法は、ＺｒＢ２より成る第１の膜６０を形成した後に、コンタクトホール５２の底部における第１の膜６０を除去し、この後、ＣｕＭｎ膜６１を形成し、この後、コンタクトホール５２の底部のＣｕＭｎ膜６１を除去することに主な特徴がある。【０２４８】
まず、半導体基板１０に素子分離領域１２を形成する工程から、層間絶縁膜４７，５０に開口部５８を形成する工程までは、図２（ａ）乃至図６（ｂ）を用いて上述した第１実施形態による半導体装置の製造方法と同様であるので、説明を省略する（図３１（ａ）参照）。【０２４９】
次に、図７（ａ）を用いて上述した第１実施形態による半導体装置の製造方法と同様にして、全面に、例えばＣＶＤ法により、ＺｒＢ２より成る第１の膜６０を形成する（図３１（ｂ）参照）。【０２５０】
次に、図３２（ａ）に示すように、例えばＡｒイオンを用いて、コンタクトホール５２の底部のＺｒＢ２膜６０を選択的にエッチング除去する。コンタクトホール５２の底部のＺｒＢ２膜６０を選択的にエッチング除去する際の条件は、例えば以下の通りとする。ターゲット電力は、例えば１〜１００ｋＷ程度とする。基板バイアスは、例えば２００〜３５０Ｗとする。このような条件に設定すれば、Ａｒイオンがコンタクトホール５２の底部に集中に達し、コンタクトホール５２の底部のＺｒＢ２膜６０を選択的に除去することができる。コンタクトホール５２の底部のＺｒＢ２膜６０が除去されるため、良好なコンタクトを得ることが可能となる。【０２５１】
なお、溝５４の底面はコンタクトホール５２の径に対して十分に大きいため、溝５４の底面にはＡｒイオンは集中しない。このため、溝５４の底面に存在しているＺｒＢ２膜６０は、Ａｒイオンにより殆どエッチングされない。従って、溝５４の底面のＺｒＢ２膜６０が消失してしまうことはない。【０２５２】
次に、図３２（ｂ）に示すように、全面に、例えば物理気相成長法により、ＣｕＭｎ膜６１を形成する。より具体的には、例えばスパッタリング法により、ＣｕＭｎ膜６１を形成する。ＣｕＭｎ膜６１の膜厚は、例えば１０〜４０ｎｍとする。ＣｕＭｎ膜６１を形成する際に用いるターゲットとしては、Ｍｎの濃度が０．１〜３０原子％であるＣｕＭｎより成るターゲットを用いる。このようなターゲットを用いてＣｕＭｎ膜６１を形成すると、ＣｕＭｎ膜６１におけるＭｎの濃度は、例えば０．１〜１０原子％となる。【０２５３】
次に、図３３（ａ）に示すように、例えばＡｒイオンを用いて、コンタクトホール５２の底部のＣｕＭｎ膜６１を選択的にエッチング除去する。コンタクトホール５２の底部のＣｕＭｎ膜６１を選択的にエッチング除去する際の条件は、例えば以下の通りとする。ターゲット電力は、例えば１〜１０ｋＷ程度とする。基板バイアスは、例えば２００〜４００Ｗとする。このような条件に設定すれば、Ａｒイオンがコンタクトホール５２の底部に集中に達し、コンタクトホール５２の底部のＣｕＭｎ膜６１を選択的に除去することができる。コンタクトホール５２の底部のＣｕＭｎ膜６１が除去されるため、良好なコンタクトを得ることが可能となる。【０２５４】
なお、溝５４の底面はコンタクトホール５２の径に対して十分に大きいため、溝５４の底面にはＡｒイオンは集中しない。このため、溝５４の底面に存在しているＺｒＢ２膜６０は、Ａｒイオンにより殆どエッチングされない。従って、溝５４の底面のＺｒＢ２膜６０が消失してしまうことはない。【０２５５】
次に、図３３（ｂ）に示すように、全面に、例えば硫酸銅浴を用い、電気めっき法により、Ｃｕ膜７０を形成する。Ｃｕ膜７０を形成する際、ＣｕＭｎ膜６１がシード膜として機能する。このため、本実施形態では、ＣｕＭｎ膜６１と別個にシード膜を形成することを要しない。【０２５６】
次に、熱処理を行う。熱処理温度は、例えば４００℃程度とする。熱処理時間は、例えば１８０秒程度とする。熱処理を行うと、層間絶縁膜４７，５０等から酸素が放出される。ＺｒＢ２膜６０は多結晶質の膜であるため、層間絶縁膜４７，５０等から放出された酸素は、ＺｒＢ２膜６０の結晶粒界を通って、ＣｕＭｎ膜６１に達する。これにより、層間絶縁膜４７，５０等から放出された酸素が、ＣｕＭｎ膜６１中のＭｎ原子と反応し、ＭｎＯＸ膜６２が形成される（図３４（ａ）参照）。ＭｎＯＸ膜６２は、ＺｒＢ２膜６０が形成されたコンタクトホール５２の側面、並びに、ＺｒＢ２膜６０が形成された溝５４の側面及び底面に形成される。ＭｎＯＸ膜６２の膜厚は、例えば１〜５ｎｍ程度となる。【０２５７】
なお、ここでは、かかる熱処理を一つの独立した工程として行う場合を例に説明したが、かかる熱処理を一つの独立した工程として行わなくてもよい。即ち、この段階で熱処理を行わなくても、後工程において絶縁膜等を形成する際に加熱が行われれば、ＭｎＯＸ膜６２を形成することが可能である。また、後工程において行われる他の熱処理によって、ＭｎＯＸ膜６２を形成することも可能である。従って、この段階で一つの独立した工程として熱処理を行わなくてもよい。【０２５８】
次に、例えばＣＭＰ法により、層間絶縁膜５０の表面が露出するまで、Ｃｕ膜７０、ＭｎＯＸ膜６２及びＺｒＢ２膜６０を研磨する。【０２５９】
こうして、デュアルダマシン法により、Ｃｕより成る導体プラグ７０ａがコンタクトホール５２内に埋め込まれ、Ｃｕより成る配線７０ｂが溝７０ｂ内に埋め込まれる。即ち、導体プラグ７０ａと、導体プラグ７０ａと一体的に形成された配線７０ｂとを有する導電体７０が、開口部５８内に埋め込まれる（図３４（ｂ）参照）。【０２６０】
この後、図示しない多層配線や電極パッド等を更に形成する。【０２６１】
こうして、本実施形態による半導体装置が製造される。【０２６２】
このように、ＺｒＢ２より成る第１の膜６０を形成した後に、コンタクトホール５２の底部における第１の膜６０を除去し、この後、ＣｕＭｎ膜６１を形成し、この後、コンタクトホール５２の底部のＣｕＭｎ膜６１を除去するようにしてもよい。本実施形態においても、コンタクトホール５２の底部のＣｕＭｎ膜６１が除去されるため、導体プラグ７０ａと配線４４とが直接接続される。このため、本実施形態によっても、コンタクトホール５２の底部にＣｕＭｎ膜６１が存在している場合と比較して、導体プラグ７０ａと配線４４との間のコンタクト抵抗を更に低減することが可能となる。【０２６３】
[変形実施形態］
本発明は上記実施形態に限らず種々の変形が可能である。【０２６４】
例えば、第２乃至第５実施形態では、第１の膜６０の材料としてＺｒＢ２膜を用いる場合を例に説明したが、第１の膜６０の材料としてＺｒＢＮ膜やＺｒＮ膜等を用いてもよい。【０２６５】
また、上記実施形態では、Ｚｒを含む化合物より成る第１の膜６０、６０ａ、６０ｂとして、ＺｒＢ２膜、ＺｒＢＮ膜、又は、ＺｒＮ膜を例に説明したが、Ｚｒを含む化合物より成る第１の膜６０、６０ａ、６０ｂは、ＺｒＢ２膜、ＺｒＢＮ膜、又は、ＺｒＮ膜に限定されるものではない。例えば、Ｚｒを含む化合物より成る第１の膜６０として、ＺｒＭｎ等を用いることも可能である。【０２６６】
また、上記実施形態では、配線４４が導体プラグ７０ａに接続される場合を例に説明したが、導体プラグ７０ａに接続される導電体は、配線４４に限定されるものではない。例えば、下層に埋め込まれた他の導体プラグ（図示せず）に導体プラグ７０ａを接続するようにしてもよい。【０２６７】
また、上記実施形態では、Ｚｒを含む化合物より成る第１の膜６０、６０ａ、６０ｂとして単層の膜を用いる場合を例に説明したが、第１の膜６０、６０ａ、６０ｂは単層の膜に限定されるものではない。例えば、第１の膜６０、６０ａ、６０ｂとして、ＺｒＢ２膜、ＺｒＢＮ膜、又は、ＺｒＮ膜を含む積層膜を用いてもよい。
【産業上の利用可能性】
【０２６８】
本発明による半導体装置及びその製造方法は、導体プラグや配線を微細化するのに有用である。
【図１】
2009107205.tif 000003
【図２】
2009107205.tif 000004
【図３】
2009107205.tif 000005
【図４】
2009107205.tif 000006
【図５】
2009107205.tif 000007
【図６】
2009107205.tif 000008
【図７】
2009107205.tif 000009
【図８】
2009107205.tif 000010
【図９】
2009107205.tif 000011
【図１０】
2009107205.tif 000012
【図１１】
2009107205.tif 000013
【図１２】
2009107205.tif 000014
【図１３】
2009107205.tif 000015
【図１４】
2009107205.tif 000016
【図１５】
2009107205.tif 000017
【図１６】
2009107205.tif 000018
【図１７】
2009107205.tif 000019
【図１８】
2009107205.tif 000020
【図１９】
2009107205.tif 000021
【図２０】
2009107205.tif 000022
【図２１】
2009107205.tif 000023
【図２２】
2009107205.tif 000024
【図２３】
2009107205.tif 000025
【図２４】
2009107205.tif 000026
【図２５】
2009107205.tif 000027
【図２６】
2009107205.tif 000028
【図２７】
2009107205.tif 000029
【図２８】
2009107205.tif 000030
【図２９】
2009107205.tif 000031
【図３０】
2009107205.tif 000032
【図３１】
2009107205.tif 000033
【図３２】
2009107205.tif 000034
【図３３】
2009107205.tif 000035
【図３４】
2009107205.tif 000036
【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
半導体基板上に形成された第１の導電体と、
前記半導体基板上及び前記第１の導電体上に形成され、前記第１の導電体に達する開口部が形成された絶縁膜と、
前記開口部内に形成されたＺｒを含む化合物より成る第１の膜と、
前記開口部内における前記第１の膜上に形成されたＭｎを含む酸化物より成る第２の膜と、
前記開口部内に埋め込まれたＣｕを含む第２の導電体と
を有することを特徴とする半導体装置。
【請求項２】
請求の範囲第１項記載の半導体装置において、
前記第１の膜は、ＺｒＢ２膜、ＺｒＢＮ膜又はＺｒＮ膜である
ことを特徴とする半導体装置。
【請求項３】
半導体基板上に形成された第１の導電体と、
前記半導体基板上及び前記第１の導電体上に形成され、前記第１の導電体に達する開口部が形成された絶縁膜と、
前記開口部内に形成された多結晶質の第１の膜と、
前記開口部内における前記第１の膜上に形成されたＭｎを含む酸化物より成る第２の膜と、
前記開口部内に埋め込まれたＣｕを含む第２の導電体と
を有することを特徴とする半導体装置。
【請求項４】
請求の範囲第３項記載の半導体装置において、
前記第１の膜は、Ｚｒを含む化合物より成る
ことを特徴とする半導体装置。
【請求項５】
請求の範囲第３項又は第４項記載の半導体装置において、
前記第１の膜は、ＺｒＢ２膜である
ことを特徴とする半導体装置
【請求項６】
請求の範囲第１項乃至第５項のいずれか１項に記載の半導体装置において、
前記開口部は、前記第１の導電体に達するコンタクトホールと、前記コンタクトホールの上部に接続された溝とを含む
ことを特徴とする半導体装置。
【請求項７】
請求の範囲第６項記載の半導体装置において、
前記第２の膜は、前記コンタクトホールの側面並びに前記溝の側面及び底面に形成されている
ことを特徴とする半導体装置。
【請求項８】
請求の範囲第７項記載の半導体装置において、
前記第２の導電体は、前記コンタクトホールの底部において前記第１の膜に接している
ことを特徴とする半導体装置。
【請求項９】
半導体基板上に第１の導電体を形成する工程と、
前記半導体基板上及び前記第１の導電体上に絶縁膜を形成する工程と、
前記第１の導電体に達する開口部を前記絶縁膜に形成する工程と、
前記開口部内に、Ｚｒを含む化合物より成る第１の膜を形成する工程と、
前記開口部内における前記第１の膜上に、ＣｕとＭｎとを含む第２の膜を形成する工程と、
前記開口部内にＣｕを含む第２の導電体を形成する工程と、
熱処理を行うことにより、前記第２の膜中のＭｎを酸化させ、前記第２の膜をＭｎを含む酸化物より成る第３の膜に変化させる工程と
を有することを特徴とする半導体装置の製造方法。
【請求項１０】
請求の範囲第９項記載の半導体装置の製造方法において、
前記第１の膜は、ＺｒＢ２膜、ＺｒＢＮ膜又はＺｒＮ膜である
ことを特徴とする半導体装置の製造方法。
【請求項１１】
請求の範囲第９項又は第１０項記載の半導体装置の製造方法において、
前記第１の膜を形成する工程では、化学気相成長法により前記第１の膜を形成する
ことを特徴とする半導体装置の製造方法。
【国際調査報告】
2009107205.tif 000037
2009107205.tif 000038
2009107205.tif 000039
2009107205.tif 000040